(57)【要約】【課題】最表面層における、組成物の析出による画像欠陥、局部的なはがれ、付着物による画像欠陥、及び摩擦力の上昇による異音発生を抑制した電子写真感光体を提供すること。当該電子写真感光体を利用したプロセスカートリッジ、及び画像形成装置を提供すること。【解決手段】導電性支持体と、導電性支持体上に設けられ、フッ化アルキル基で置換された炭素−炭素二重結合を有するフッ素化合物を含む最表面層と、を備えることを特徴とする電子写真感光体である。そして、当該電子写真感光体を備える画像形成装置である。【選択図】なし【特許請求の範囲】
【請求項１】
導電性支持体と、
該導電性支持体上に設けられ、フッ化アルキル基で置換された炭素−炭素二重結合を有するフッ素化合物を含む最表面層と、
を備えることを特徴とする電子写真感光体。
【請求項２】
前記フッ素化合物が、下記構造式（１）及び（２）の少なくとも一方を有するフッ素化合物であることを特徴とする請求項１に記載の電子写真感光体。
【化１】
2009237165.tif 000049
【請求項３】
前記フッ素化合物が、アクリル重合体の側鎖に前記構造式（１）又は（２）を有するフッ素化合物であることを特徴とする請求項１に記載の電子写真感光体。
【請求項４】
前記フッ素化合物が、下記構造式（３）乃至（５）の少なくとも一つを有するフッ素化合物であることを特徴とする請求項１に記載の電子写真感光体。
【化２】
2009237165.tif 000050
（構造式（３）乃至（５）中、ｎ、及びｍは１以上の整数を示し、Ｒは一価の有機基を示し、Ｒｆはそれぞれ独立に構造式（１）又は（２）で示される基を表す。）
【請求項５】
前記導電性基体上に、感光層、及び前記最表面層として前記フッ素化合物と共に、少なくとも硬化性樹脂を含む組成物の硬化物で構成される保護層を有することを特徴とする請求項１乃至４のいずれか１項に記載の電子写真感光体。
【請求項６】
前記硬化性樹脂が、フェノール樹脂、メラミン樹脂、ベンゾグアナミン樹脂及びアクリル樹脂から選択される少なくとも１種であることを特徴とする請求項５に記載の電子写真感光体。
【請求項７】
前記導電性基体上に、電荷発生層、及び前記最表面層として前記フッ素化合物と共に、少なくとも電荷輸送性材料、及びフッ素含有樹脂粒子を含んで構成されてなる電荷輸送層を有することを特徴とする請求項１乃至４のいずれか１項に記載の電子写真感光体。
【請求項８】
請求項１乃至７のいずれか１項に記載の電子写真感光体と、
前記電子写真感光体を帯電させる帯電手段、前記電子写真感光体に形成された静電潜像をトナーにより現像する現像手段、及び、前記電子写真感光体の表面に残存したトナーを除去するトナー除去手段からなる群より選ばれる少なくとも一種と、を備えることを特徴とするプロセスカートリッジ。
【請求項９】
請求項１乃至７のいずれか１項に記載の電子写真感光体と、
前記電子写真感光体を帯電させる帯電手段と、
帯電した前記電子写真感光体に静電潜像形成する静電潜像手段と、
前記電子写真感光体に形成された静電潜像をトナーにより現像する現像手段と、
前記トナー像を被転写体に転写する転写手段と、
を備えることを特徴とする画像形成装置。
【発明の詳細な説明】
【技術分野】
【０００１】
本発明は、電子写真感光体、プロセスカートリッジ及び画像形成装置に関する。
【背景技術】
【０００２】
いわゆるゼログラフィー方式（電子写真方式）の画像形成装置は電子写真感光体（以下、単に「感光体」と称することがある）、帯電装置、露光装置、現像装置及び転写装置を備え、それらを用いた電子写真プロセスにより画像形成を行う。
【０００３】
近年、ゼログラフィー方式の画像形成装置は、各部材、システムの技術進展により、一層の高速化、長寿命化が図られている。これに伴い、各サブシステムの高速対応性、高信頼性に対する要求は従来に増して高くなっている。
【０００４】
電子写真感光体を長寿命化するためには傷や磨耗の発生を抑制することが極めて重要であり、感光層の機械強度を向上させる観点から硬化性樹脂の使用が検討されている。具体的には、例えば、下記特許文献１乃至５には、フェノール樹脂を用いて構成された架橋構造を有し且つ電荷輸送能を有する最表面層を備える電子写真感光体が提案されている。
【０００５】
一方で、例えば、特許文献６には、電子写真感光体にフッ素系樹脂粒子とフッ素系グラフトポリマーとを併せて用いることが提案されている。また、特許文献７には、電子写真感光体にフッ素系樹脂粒子とジオルガノポリシロキサンを合わせて用いることが提案されている。
【特許文献１】特開２００２−６５２７公報
【特許文献２】特開２００２−８２４６６公報
【特許文献３】特開２００２−８２４６９公報
【特許文献４】特開２００３−１８６２１５公報
【特許文献５】特開２００３−１８６２３４公報
【特許文献６】特開昭６３−２２１３５５号公報
【特許文献７】特開２００５−１４１１１８号公報
【発明の開示】
【発明が解決しようとする課題】
【０００６】
本発明の課題は、最表面層における、組成物の析出による画像欠陥、局部的なはがれ、付着物による画像欠陥、及び摩擦力の上昇による異音発生を抑制した電子写真感光体を提供することである。また、本発明の課題は、当該電子写真感光体を利用したプロセスカートリッジ、及び画像形成装置を提供することである。
【課題を解決するための手段】
【０００７】
上記課題は、以下の手段により解決される。即ち、
請求項１に係る発明によれば、
導電性支持体と、
該導電性支持体上に設けられ、フッ化アルキル基で置換された炭素−炭素二重結合を有するフッ素化合物を含む最表面層と、
を備えることを特徴とする電子写真感光体。
【０００８】
請求項１に係る発明は、
前記フッ素化合物が、下記構造式（１）及び（２）の少なくとも一方を有するフッ素化合物であることを特徴とする請求項１に記載の電子写真感光体。
【０００９】
【化１】
2009237165.tif 000002
【００１０】
請求項３に係る発明は、
前記フッ素化合物が、アクリル重合体の側鎖に前記構造式（１）又は（２）を有するフッ素化合物であることを特徴とする請求項１に記載の電子写真感光体。
【００１１】
請求項４に係る発明は、
前記フッ素化合物が、下記構造式（３）乃至（５）の少なくとも一つを有するフッ素化合物であることを特徴とする請求項１に記載の電子写真感光体。
【００１２】
【化２】
2009237165.tif 000003
（構造式（３）乃至（５）中、ｎ、及びｍは１以上の整数を示し、Ｒは一価の有機基を示し、Ｒｆはそれぞれ独立に構造式（１）又は（２）で示される基を表す。）
【００１３】
請求項５に係る発明は、
前記導電性基体上に、感光層、及び前記最表面層として、前記フッ素化合物と共に、少なくとも硬化性樹脂を含む組成物の硬化物で構成される保護層を有することを特徴とする請求項１乃至４のいずれか１項に記載の電子写真感光体。
【００１４】
請求項６に係る発明は、
前記硬化性樹脂が、フェノール樹脂、メラミン樹脂、ベンゾグアナミン樹脂及びアクリル樹脂から選択される少なくとも１種であることを特徴とする請求項５に記載の電子写真感光体。
【００１５】
請求項７に係る発明は、
前記導電性基体上に、電荷発生層、及び前記最表面層として前記フッ素化合物と共に、少なくとも電荷輸送性材料、及びフッ素含有樹脂粒子を含んで構成されてなる電荷輸送層を有することを特徴とする請求項１乃至４のいずれか１項に記載の電子写真感光体。
【００１６】
請求項８に係る発明は、
請求項１乃至７のいずれか１項に記載の電子写真感光体と、
前記電子写真感光体を帯電させる帯電手段、前記電子写真感光体に形成された静電潜像をトナーにより現像する現像手段、及び、前記電子写真感光体の表面に残存したトナーを除去するトナー除去手段からなる群より選ばれる少なくとも一種と、を備えることを特徴とするプロセスカートリッジ。
【００１７】
請求項９に係る発明は、
請求項１乃至７のいずれか１項に記載の電子写真感光体と、
前記電子写真感光体を帯電させる帯電手段と、
帯電した前記電子写真感光体に静電潜像形成する静電潜像手段と、
前記電子写真感光体に形成された静電潜像をトナーにより現像する現像手段と、
前記トナー像を被転写体に転写する転写手段と、
を備えることを特徴とする画像形成装置。
【発明の効果】
【００１８】
請求項１に係る発明によれば、最表面層における、組成物の析出による画像欠陥、局部的なはがれ、付着物による画像欠陥、及び摩擦力の上昇による異音発生を抑制した電子写真感光体が提供される。
【００１９】
請求項２に係る発明によれば、より効果的に、最表面層の塗布液の“はじき”等による塗膜欠陥を抑制し、塗膜欠陥に由来する画像欠陥を抑制すると共に、最表面層における、組成物の析出による画像欠陥、局部的なはがれ、付着物による画像欠陥、及び摩擦力の上昇による異音発生を抑制した電子写真感光体が提供される。
【００２０】
請求項３に係る発明によれば、より効果的に、最表面層の塗布液の“はじき”等による塗膜欠陥を抑制し、厚み方向への特性変化が少ない最表面層を有する電子写真感光体が提供される。
【００２１】
請求項４に係る発明によれば、さらに効果的に、最表面層の塗布液の“はじき”等による塗膜欠陥を抑制することができる。
【００２２】
請求項５に係る発明によれば、最表面層として、塗布液の“はじき”等による塗膜欠陥が生じやすい硬化性樹脂を用いた保護層が配設された電子写真感光体においても、当該保護層の塗膜欠陥が抑制され、当該塗膜欠陥に由来する画像欠陥も抑制される。また、最表面層の厚み方向の物性変化が抑制され、最表面層が削られても、特性変化が少なくなり、長期にわたる安定した画像形成がなされる。
【００２３】
請求項６に係る発明によれば、特に、硬化性樹脂のうちでも、極性の高い硬化性樹脂を用いた保護層であっても、塗膜欠陥が抑制されると共に、保護層の機械的強度も向上される。
【００２４】
請求項７に係る発明によれば、最表面層としてフッ素樹脂粒子を含む電荷輸送層が配設された電子写真感光体において、長期間の繰返し使用により残留電位が上昇を抑制し、耐久性と電子写真特性とを両立が図れる。
【００２５】
請求項８に係る発明によれば、電子写真感光体の最表面層における、組成物の析出による画像欠陥、局部的なはがれ、付着物による画像欠陥、及び摩擦力の上昇による異音発生が抑制され、長期にわたり、画像欠陥が抑制された画像が安定して形成される。
【００２６】
請求項９に係る発明によれば、電子写真感光体の最表面層における、組成物の析出による画像欠陥、局部的なはがれ、付着物による画像欠陥、及び摩擦力の上昇による異音発生が抑制され、長期にわたり、画像欠陥が抑制された画像が安定して形成される。
【発明を実施するための最良の形態】
【００２７】
（電子写真感光体）
本実施形態に係る電子写真感光体は、導電性支持体と、導電性支持体上に設けられ、フッ化アルキル基で置換された炭素−炭素二重結合を有するフッ素化合物を含む最表面層と、を備えることを特徴としている。
【００２８】
本実施形態に係る電子写真感光体では、上記構成とすることで、最表面層における、組成物の析出による画像欠陥、局部的なはがれ、付着物による画像欠陥、及び摩擦力の上昇による異音発生が抑制される。
【００２９】
この特定のフッ素化合物は、通常のバインダーとも良好な親和性を有するため、特定のフッ素化合物のみの凝集体を形成することがなく、また架橋性の樹脂とともに用いた場合、少量の添加で製膜による表面エネルギーの変化を抑えることができ、また、フッ素樹脂微粒子を含む場合には粒子とバインダー樹脂等の他の材料との中間的な性質を有するため、少量の添加で微粒子の分散状態を安定化させることができることから、組成物成分の凝集を抑えられと考えられる。結果、組成物の凝集による画像欠陥およびクリーニングなどにより最表面層に圧力がかかった場合において最表面層とその下層との間の局所的なはがれが抑制されると推測される。
【００３０】
また、特定のフッ素樹脂化合物は、上記同様な理由、および膜厚方向の均一性が良好なため、転写工程後の残留トナー及び電子写真プロセスにおける帯電ストレス等により生成するＮＯｘやオゾンガスなどの放電生成物に対する最表面層の付着物除去性も長期にわたって向上されると考えられる。結果、付着物による画像欠陥と共に、摩擦力の上昇による異音発生が抑制されると推測される。
【００３１】
本実施形態に係る電子写真感光体では、上記フッ素化合物を含む最表面層を有するものであるが、当該最表面層としては、保護層として機能する層、又は、電荷輸送層として機能する層が挙げられる。
【００３２】
最表面層が保護層として機能する層の場合、導電性基体上に、感光層、及び最表面層として保護層を有し、保護層が、フッ素化合物と共に、少なくとも硬化性樹脂を含む組成物の硬化物で構成される形態が挙げられる。本形態では、特に、最表面層として、塗布液の“はじき”等による塗膜欠陥が生じやすい硬化性樹脂を用いた保護層が配設された電子写真感光体においても、当該保護層の塗膜欠陥が抑制され、当該塗膜欠陥に由来する画像欠陥も抑制される。また、最表面層の厚み方向の物性変化が抑制され、最表面層が削られても、特性変化が少なくなり、長期にわたる安定した画像形成がなされる。この理由は、必ずしも明確ではないが、以下のように推察する。
【００３３】
一般的に、硬化性樹脂を含む塗布液を用いて膜を形成する場合、塗布液から膜になるときに硬化性樹脂の表面張力（もしくは表面エネルギー）が大きく変化し、その結果はじきなどの塗膜欠陥が発生すると考えられる。これに対して、上記特定のフッ素化合物を含ませることで、当該特定のフッ素化合物が硬化性樹脂の表面張力（もしくは表面エネルギー）の変化を緩やかにし、その結果、塗膜欠陥の発生が抑制されるものと考えられる。そして、上記特定のフッ素化合物により、厚み方向に物性変化の少ない最表面層が得られることから、電子写真感光体は少しづつその表面を削られながら、繰り返し使用されるため、使用初期と後期において膜特性が変化も少なくなると考えられ、長期にわたる安定した画像形成がなされる。
【００３４】
一方、最表面層が電荷輸送層として機能する層の場合、導電性基体上に、電荷発生層、及び最表面層として電荷輸送層を有し、電荷輸送層が、フッ素化合物と共に、少なくとも電荷輸送性材料、及びフッ素含有樹脂粒子を含んで構成されてなる形態が挙げられる。本形態では、最表面層としてフッ素樹脂粒子を含む電荷輸送層が配設された電子写真感光体において、長期にわたる繰返し使用により残留電位が上昇を抑制し、耐久性と電子写真特性とを両立が図れる。
【００３５】
一般にフッ素含有樹脂粒子を分散する目的でフッ素系添加剤を加えると、残留電位が上昇しやすくなるが、これに対して、上記特定のフッ素化合物を、フッ素含有樹脂粒子を含む電荷輸送層に上記特定のフッ素化合物を配合することで、感光層内に電荷が蓄積しにくくなり、残留電位の抑制につながると考えられる。結果、長期にわたる繰返し使用により残留電位が上昇を抑制し、耐久性と電子写真特性とを両立が図れる。
【００３６】
以下、最表面層が保護層として機能する層の場合の、本実施形態に係る電子写真感光体について図面を参照しつつ詳細に説明する。
図１は、実施形態に係る電子写真感光体を示す模式断面図である。図１に示す電子写真感光体１は、いわゆる機能分離型感光体（又は積層型感光体）であり、導電性支持体２上に、下引層４、電荷発生層５、電荷輸送層６及び保護層７が順次積層された構造を有するものである。電子写真感光体１においては、下引層４、電荷発生層５、及び電荷輸送層６により感光層３が構成されている。そして、図１に示す電子写真感光体１においては、保護層７が、導電性支持体２から最も遠い側に配置される最表面層となっており、当該最表面層が、上記所定の構成となっている。
【００３７】
以下、各要素について説明する。
【００３８】
導電性支持体２としては、例えば、アルミニウム、銅、亜鉛、ステンレス、クロム、ニッケル、モリブデン、バナジウム、インジウム、金、白金等の金属又は合金を用いて構成される金属板、金属ドラム、金属ベルト等が挙げられる。また、導電性支持体２としては、導電性ポリマー、酸化インジウム等の導電性化合物やアルミニウム、パラジウム、金等の金属又は合金を塗布、蒸着又はラミネートした紙、プラスチックフィルム、ベルト等も使用され得る。ここで、「導電性」とは体積抵抗率が１０１３Ωｃｍ未満であることをいう。
【００３９】
導電性支持体２の表面は、レーザ光を照射する際に生じる干渉縞を防止するために、支持体表面を粗面化することが好ましく、例えば十点平均粗さ（Ｒｚ）で０．０４μｍ以上０．５μｍ以下に粗面化することが望ましい。導電性支持体２の表面の十点平均粗さ（Ｒｚ）が０．０４μｍ未満であると、鏡面に近くなるので干渉防止効果が不十分となる傾向がある。他方、十点平均粗さ（Ｒｚ）が０．５μｍを越えると、被膜を形成しても画質が不十分となる傾向がある。非干渉光を光源に用いる場合には、干渉縞防止の粗面化は特に必要なく、導電性支持体２表面の凹凸による欠陥の発生が防げるため、より長寿命化に適する。
【００４０】
粗面化の方法としては、研磨剤を水に懸濁させて支持体に吹き付けることによって行なう湿式ホーニング、又は回転する砥石に支持体を圧接し、連続的に研削加工を行なうセンタレス研削、陽極酸化処理等が望ましい。
【００４１】
また、他の粗面化の方法としては、導電性支持体２表面を粗面化することなく、導電性又は半導電性粉体を樹脂中に分散させて、支持体表面上に層を形成し、その層中に分散させる粒子により粗面化する方法も望ましく用いられる。
【００４２】
上記陽極酸化処理は、アルミニウムを陽極とし電解質溶液中で陽極酸化することによりアルミニウム表面に酸化膜を形成するものである。電解質溶液としては、硫酸溶液、シュウ酸溶液等が挙げられる。しかし、そのままの多孔質陽極酸化膜は、化学的に活性であり、汚染され易く、環境による抵抗変動も大きい。そこで、陽極酸化膜の微細孔を加圧水蒸気又は沸騰水中（ニッケル等の金属塩を加えてもよい）で水和反応による体積膨張でふさぎ、より安定な水和酸化物に変える封孔処理を行なうことがよい。
【００４３】
陽極酸化膜の膜厚については、０．３μｍ以上１５μｍ以下が望ましい。この膜厚が０．３μｍ未満であると、注入に対するバリア性が乏しく効果が不十分となる傾向がある。他方、１５μｍを超えると、繰り返し使用による残留電位の上昇を招く傾向がある。
【００４４】
また、導電性支持体２には、酸性水溶液による処理又はベーマイト処理を施してもよい。リン酸、クロム酸及びフッ酸を含む酸性処理液による処理は以下のようにして実施される。先ず、酸性処理液を調整する。酸性処理液におけるリン酸、クロム酸及びフッ酸の配合割合は、リン酸が１０質量％以上１１質量％以下の範囲、クロム酸が３質量％以上５質量％以下の範囲、フッ酸が０．５質量％以上２質量％以下の範囲であって、これらの酸全体の濃度は１３．５質量％以上１８質量％以下の範囲が望ましい。処理温度は４２℃以上４８℃以下が望ましいが、処理温度を高く保つことにより、一層速く、かつ厚い被膜が形成される。被膜の膜厚は、０．３μｍ以上１５μｍ以下が望ましい。０．３μｍ未満であると、注入に対するバリア性が乏しく効果が不十分となる傾向がある。他方、１５μｍを超えると、繰り返し使用による残留電位の上昇を招く傾向がある。
【００４５】
ベーマイト処理は、９０℃以上１００℃以下の純水中に５分間以上６０分間以下浸漬すること、又は９０℃以上１２０℃以下の加熱水蒸気に５分間以上６０分間以下接触させることにより行なわれる。被膜の膜厚は、０．１μｍ以上５μｍ以下が望ましい。これをさらに被膜溶解性の低い電解質溶液（アジピン酸、硼酸、硼酸塩、燐酸塩、フタル酸塩、マレイン酸塩、安息香酸塩、酒石酸塩、クエン酸塩等）を用いて陽極酸化処理してもよい。
【００４６】
なお、非干渉光を光源（露光手段）に用いる場合には、干渉縞防止の粗面化は特に必要なく、導電性支持体２の表面の凹凸による欠陥の発生が抑制されることから、より長寿命化に適する。
【００４７】
下引層４は、導電性支持体２上に形成される。下引層４は、例えば、有機金属化合物及び／又は結着樹脂を含有して構成される。この下引き層４は、必要に応じて設けられるものである。
【００４８】
有機金属化合物としては、ジルコニウムキレート化合物、ジルコニウムアルコキシド化合物、ジルコニウムカップリング剤等の有機ジルコニウム化合物、チタンキレート化合物、チタンアルコキシド化合物、チタネートカップリング剤等の有機チタン化合物、アルミニウムキレート化合物、アルミニウムカップリング剤等の有機アルミニウム化合物のほか、アンチモンアルコキシド化合物、ゲルマニウムアルコキシド化合物、インジウムアルコキシド化合物、インジウムキレート化合物、マンガンアルコキシド化合物、マンガンキレート化合物、スズアルコキシド化合物、スズキレート化合物、アルミニウムシリコンアルコキシド化合物、アルミニウムチタンアルコキシド化合物、アルミニウムジルコニウムアルコキシド化合物等が挙げられる。
【００４９】
有機金属化合物としては、残留電位が低く良好な電子写真特性を示すため、特に有機ジルコニウム化合物、有機チタニル化合物、有機アルミニウム化合物が望ましく使用される。
【００５０】
結着樹脂としては、ポリビニルアルコール、ポリビニルメチルエーテル、ポリ−Ｎ−ビニルイミダゾール、ポリエチレンオキシド、エチルセルロース、メチルセルロース、エチレン−アクリル酸共重合体、ポリアミド、ポリイミド、カゼイン、ゼラチン、ポリエチレン、ポリエステル、フェノール樹脂、塩化ビニル−酢酸ビニル共重合体、エポキシ樹脂、ポリビニルピロリドン、ポリビニルピリジン、ポリウレタン、ポリグルタミン酸、ポリアクリル酸等の公知のものが挙げられる。これらを２種以上組み合わせて使用する場合には、その混合割合は、必要に応じて設定される。
【００５１】
また、下引層４には、ビニルトリクロロシラン、ビニルトリメトキシシラン、ビニルトリエトキシシラン、ビニルトリス２メトキシエトキシシラン、ビニルトリアセトキシシラン、γ−グリシドキシプロピルトリメトキシシラン、γ−メタクリロキシプロピルトリメトキシシラン、γ−アミノプロピルトリエトキシシラン、γ−クロロプロピルトリメトキシシラン、γ−２−アミノエチルアミノプロピルトリメトキシシラン、γ−メルカプロプロピルトリメトキシシラン、γ−ウレイドプロピルトリエトキシシラン、β−３，４−エポキシシクロヘキシルトリメトキシシラン等のシランカップリング剤を含有させてもよい。
【００５２】
また、下引層４中には、低残留電位化や環境安定性の観点から、電子輸送性顔料を混合／分散して使用してもよい。電子輸送性顔料としては、特開昭４７−３０３３０号公報に記載のペリレン顔料、ビスベンズイミダゾールペリレン顔料、多環キノン顔料、インジゴ顔料、キナクリドン顔料等の有機顔料、また、シアノ基、ニトロ基、ニトロソ基、ハロゲン原子等の電子吸引性の置換基を有するビスアゾ顔料やフタロシアニン顔料等の有機顔料、酸化亜鉛、酸化チタン等の無機顔料が挙げられる。
【００５３】
これらの顔料の中では、ペリレン顔料、ビスベンズイミダゾールペリレン顔料、多環キノン顔料、酸化亜鉛又は酸化チタンが、他種に比べ、電子移動性が高いので望ましく使用される。
【００５４】
また、これらの顔料の表面は、分散性、電荷輸送性を制御する目的で上記カップリング剤や、結着樹脂等で表面処理してもよい。
【００５５】
電子輸送性顔料は多すぎると下引層４の強度を低下させ、塗膜欠陥の原因となるため、下引層４の固形分全量を基準として望ましくは９５質量％以下、より望ましくは９０質量％以下で使用される。
【００５６】
また、下引層４には、電気特性の向上や光散乱性の向上等の目的により、各種の有機化合物の微粉末若しくは無機化合物の微粉末を添加することが望ましい。特に、酸化チタン、酸化亜鉛、亜鉛華、硫化亜鉛、鉛白、リトポン等の白色顔料やアルミナ、炭酸カルシウム、硫酸バリウム等の体質顔料としての無機顔料やポリテトラフルオロエチレン樹脂粒子、ベンゾグアナミン樹脂粒子、スチレン樹脂粒子等が有効である。
【００５７】
添加微粉末の体積平均粒子径は、０．０１μｍ以上２μｍ以下のものが望ましい。微粉末は必要に応じて添加されるが、その添加量は下引層４の固形分全量を基準として、１０質量％以上９０質量％以下であることが望ましく、３０質量％以上８０質量％以下であることがより望ましい。
【００５８】
下引層４は上述した各構成材料を含有する下引層形成用塗布液を用いて形成される。下引層形成用塗布液に使用される有機溶剤としては、有機金属化合物や結着樹脂を溶解し、また、電子輸送性顔料を混合及び／又は分散したときにゲル化や凝集を起こさないものであればよい。
【００５９】
有機溶剤としては、例えば、メタノール、エタノール、ｎ−プロパノール、ｎ−ブタノール、ベンジルアルコール、メチルセルソルブ、エチルセルソルブ、アセトン、メチルエチルケトン、シクロヘキサノン、酢酸メチル、酢酸ｎ−ブチル、ジオキサン、テトラヒドロフラン、メチレンクロライド、クロロホルム、クロルベンゼン、トルエン等の通常のものが挙げられる。これらは、１種を単独で又は２種以上を混合して用いられる。
【００６０】
各構成材料の混合及び／又は分散方法は、ボールミル、ロールミル、サンドミル、アトライター、振動ボールミル、コロイドミル、ペイントシェーカー超音波等を用いる常法が適用される。混合及び／又は分散は有機溶剤中で行われる。
【００６１】
下引層４を形成する際の塗布方法としては、ブレード塗布法、ワイヤーバー塗布法、スプレー塗布法、浸漬塗布法、ビード塗布法、エアーナイフ塗布法、カーテン塗布法等の通常の方法を用いられる。
【００６２】
乾燥は、通常、溶剤を蒸発させ、成膜可能な温度で行われる。特に、酸性溶液処理、ベーマイト処理を行った導電性支持体２は、基材の欠陥隠蔽力が不十分となり易いため、下引層４を形成することが望ましい。
【００６３】
下引層４の膜厚は、望ましくは０．０１μｍ以上３０μｍ以下、より望ましくは０．０５μｍ以上２５μｍ以下である。
【００６４】
電荷発生層５は、電荷発生材料、さらには必要に応じて結着樹脂を含んで構成される。
電荷発生材料は、ビスアゾ、トリスアゾ等のアゾ顔料、ジブロモアントアントロン等の縮環芳香族顔料、ペリレン顔料、ピロロピロール顔料、フタロシアニン顔料等の有機顔料や三方晶セレン、酸化亜鉛等の無機顔料等公知のものを使用してもよい。電荷発生材料としては、特に、３８０ｎｍ以上５００ｎｍ以下の露光波長の光源を用いる場合には、金属及び無金属フタロシアニン顔料、三方晶セレン、ジブロモアントアントロン等が望ましい。その中でも、特開平５−２６３００７号公報及び特開平５−２７９５９１号公報に開示されたヒドロキシガリウムフタロシアニン、特開平５−９８１８１号公報に開示されたクロロガリウムフタロシアニン、特開平５−１４０４７２号公報及び特開平５−１４０４７３号公報に開示されたジクロロスズフタロシアニン、特開平４−１８９８７３号公報及び特開平５−４３８１３号公報に開示されたチタニルフタロシアニンが特に望ましい。
【００６５】
また、上記のヒドロキシガリウムフタロシアニンの中でも特に、分光吸収スペクトルで、８１０ｎｍ以上８３９ｎｍ以下に吸収極大を有し、一次粒子径が０．１０μｍ以下であり、且つ、ＢＥＴ法による比表面積値が４５ｍ２／ｇ以上であるものが望ましい。
【００６６】
結着樹脂としては、広範な絶縁性樹脂から選択してもよい。また、ポリ−Ｎ−ビニルカルバゾール、ポリビニルアントラセン、ポリビニルピレン、ポリシランなどの有機光導電性ポリマーから選択してもよい。望ましい結着樹脂としては、ポリビニルブチラール樹脂、ポリアリレート樹脂（ビスフェノールＡとフタル酸の重縮合体等）、ポリカーボネート樹脂、ポリエステル樹脂、フェノキシ樹脂、塩化ビニル−酢酸ビニル共重合体、ポリアミド樹脂、アクリル樹脂、ポリアクリルアミド樹脂、ポリビニルピリジン樹脂、セルロース樹脂、ウレタン樹脂、エポキシ樹脂、カゼイン、ポリビニルアルコール樹脂、ポリビニルピロリドン樹脂等の絶縁性樹脂を挙げられるが、これらに限定されるものではない。これらの結着樹脂は、１種を単独で又は２種以上を混合して用いられる。
【００６７】
電荷発生層５は、電荷発生材料を蒸着により、又は電荷発生材料及び結着樹脂を含有する電荷発生層形成用塗布液により形成される。電荷発生層５を、電荷発生層形成用塗布液を用いて形成する場合、電荷発生材料と結着樹脂の配合比（質量比）は、１０：１乃至１：１０の範囲が望ましい。
【００６８】
電荷発生層形成用塗布液に、上記各構成材料を分散させる方法としては、ボールミル分散法、アトライター分散法、サンドミル分散法等の通常の方法を用いられる。この際、分散によって顔料の結晶型が変化しない条件が必要とされる。さらにこの分散の際、粒子を望ましくは０．５μｍ以下、より望ましくは０．３μｍ以下、さらに望ましくは０．１５μｍ以下の粒子サイズにすることが有効である。
【００６９】
分散に用いる溶剤としては、メタノール、エタノール、ｎ−プロパノール、ｎ−ブタノール、ベンジルアルコール、メチルセルソルブ、エチルセルソルブ、アセトン、メチルエチルケトン、シクロヘキサノン、酢酸メチル、酢酸ｎ−ブチル、ジオキサン、テトラヒドロフラン、メチレンクロライド、クロロホルム、クロルベンゼン、トルエン等の通常の有機溶剤が挙げられる。これらは、１種を単独で又は２種以上を混合して用いられる。
【００７０】
電荷発生層形成用塗布液を用いて電荷発生層５を形成する際には、塗布方法としては、ブレード塗布法、ワイヤーバー塗布法、スプレー塗布法、浸漬塗布法、ビード塗布法、エアーナイフ塗布法、カーテン塗布法等の通常の方法を用いられる。
【００７１】
電荷発生層５の膜厚は、望ましくは０．１μｍ以上５μｍ以下、より望ましくは０．２μｍ以上２．０μｍ以下である。
【００７２】
電荷輸送層６は、電荷輸送材料及び結着樹脂を含有して、又は高分子電荷輸送材を含有して構成される。
電荷輸送材料としては、ｐ−ベンゾキノン、クロラニル、ブロマニル、アントラキノン等のキノン系化合物、テトラシアノキノジメタン系化合物、２，４，７−トリニトロフルオレノン等のフルオレノン化合物、キサントン系化合物、ベンゾフェノン系化合物、シアノビニル系化合物、エチレン系化合物等の電子輸送性化合物、トリアリールアミン系化合物、ベンジジン系化合物、アリールアルカン系化合物、アリール置換エチレン系化合物、スチルベン系化合物、アントラセン系化合物、ヒドラゾン系化合物等の正孔輸送性化合物が挙げられるが、特にこれらに限定されない。これらの電荷輸送材料は、１種を単独で又は２種以上を混合して用いられる。
【００７３】
また、電荷輸送材料としては、電荷移動度の観点から、下記一般式（ａ−１）、（ａ−２）又は（ａ−３）で示される化合物が望ましい。
【００７４】
【化３】
2009237165.tif 000004
【００７５】
上記式（ａ−１）中、Ｒ３４は水素原子又はメチル基を示す。ｋ１０は１又は２を示す。また、Ａｒ６及びＡｒ７はそれぞれ独立に置換若しくは未置換のアリール基、−Ｃ６Ｈ４−Ｃ（Ｒ３８）＝Ｃ（Ｒ３９）（Ｒ４０）、又は、−Ｃ６Ｈ４−ＣＨ＝ＣＨ−ＣＨ＝Ｃ（Ａｒ）２を示し、当該アリール基に置換し得る置換基としてはハロゲン原子、炭素数１以上５以下のアルキル基、炭素数１以上５以下のアルコキシ基、又は炭素数１以上３以下のアルキル基で置換された置換アミノ基が挙げられる。また、Ｒ３８、Ｒ３９、Ｒ４０はそれぞれ独立に水素原子、置換若しくは未置換のアルキル基、又は置換若しくは未置換のアリール基を示す。Ａｒは置換もしくは未置換のアリール基を示す。
【００７６】
【化４】
2009237165.tif 000005
【００７７】
上記式（ａ−２）中、Ｒ３５及びＲ３５’はそれぞれ独立に水素原子、ハロゲン原子、炭素数１乃至５のアルキル基又は炭素数１乃至５のアルコキシ基を示す。Ｒ３６、Ｒ３６’、Ｒ３７及びＲ３７’はそれぞれ独立にハロゲン原子、炭素数１乃至５のアルキル基、炭素数１乃至５のアルコキシ基、炭素数１乃至２のアルキル基で置換されたアミノ基、置換若しくは未置換のアリール基、−Ｃ（Ｒ３８）＝Ｃ（Ｒ３９）（Ｒ４０）、又は、−ＣＨ＝ＣＨ−ＣＨ＝Ｃ（Ａｒ）２を示す。Ｒ３８、Ｒ３９及びＲ４０はそれぞれ独立に水素原子、置換若しくは未置換のアルキル基、又は置換若しくは未置換のアリール基を示す。Ａｒは置換又は未置換のアリール基を示す。また、ｍ４及びｍ５はそれぞれ独立に０乃至２の整数を示す。
【００７８】
【化５】
2009237165.tif 000006
【００７９】
上記式（ａ−３）中、Ｒ４１は水素原子、炭素数１乃至５のアルキル基、炭素数１乃至５のアルコキシ基、置換若しくは未置換のアリール基、又は、−ＣＨ＝ＣＨ−ＣＨ＝Ｃ（Ａｒ）２を示す。Ａｒは、置換又は未置換のアリール基を示す。Ｒ４２、Ｒ４２’、Ｒ４３、及びＲ４３’はそれぞれ独立に、水素原子、ハロゲン原子、炭素数１乃至５のアルキル基、炭素数１乃至５のアルコキシ基、炭素数１乃至２のアルキル基で置換されたアミノ基、又は置換若しくは未置換のアリール基を示す。
【００８０】
電荷輸送層６に用いる結着樹脂としては、ポリカーボネート樹脂、ポリエステル樹脂、メタクリル樹脂、アクリル樹脂、ポリ塩化ビニル樹脂、ポリ塩化ビニリデン樹脂、ポリスチレン樹脂、ポリビニルアセテート樹脂、スチレン−ブタジエン共重合体、塩化ビニリデン−アクリロニトリル共重合体、塩化ビニル−酢酸ビニル共重合体、塩化ビニル−酢酸ビニル−無水マレイン酸共重合体、シリコーン樹脂、シリコーン−アルキッド樹脂、フェノール−ホルムアルデヒド樹脂、スチレン−アルキッド樹脂等が挙げられる。これらの結着樹脂は、１種を単独で又は２種以上を混合して用いられる。電荷輸送材料と結着樹脂との配合比（質量比）は、１０：１乃至１：５が望ましい。
【００８１】
また、高分子電荷輸送材としては、ポリ−Ｎ−ビニルカルバゾール、ポリシラン等の電荷輸送性を有する公知のものを用いられる。特に、特開平８−１７６２９３号公報や特開平８−２０８８２０号公報に示されているポリエステル系高分子電荷輸送材は、他の化合物に比べ、高い電荷輸送性を有しており、特に望ましいものである。
【００８２】
高分子電荷輸送材はそれだけでも電荷輸送層６の構成材料として使用可能であるが、上記結着樹脂と混合して成膜してもよい。
【００８３】
電荷輸送層６には、無機粒子を含有させてもよい。無機粒子の材料としては、例えば、アルミナ、シリカ（二酸化珪素）、酸化チタン、酸化亜鉛、酸化セリウム、硫化亜鉛、酸化マグネシウム、硫酸銅、炭酸ナトリウム、硫酸マグネシウム、塩化カリウム、塩化カルシウム、塩化ナトリウム、硫酸ニッケル、アンチモン、二酸化マンガン、酸化クロム、酸化錫、酸化ジルコニウム、硫酸バリウム、硫酸アルミニウム、炭化ケイ素、炭化チタン、炭化ホウ素、炭化タングステン、炭化ジルコニウムが挙げられる。これらは、１種を単独で、又は２  種以上を選択して用いられる。これらの中でもシリカが好ましい。
【００８４】
シリカ粒子としては、化学炎ＣＶＤ法により製造されるのが好ましく、具体例としてはクロルシランガスを酸素−水素混合ガス又は炭化水素−酸素混合ガスの火炎中で気相反応させてシリカ粒子を得る方法が好ましい。
【００８５】
また、無機粒子としては、粒子表面を疎水化されたものが好ましい。疎水化処理剤としては、例えば、シロキサン化合物、シランカップリング剤、チタンカップリング剤、高分子脂肪酸又はその金属塩等が用いられる。
【００８６】
シロキサン化合物としては、ポリジメチルシロキサン、ジヒドロキシポリシロキサン、オクタメチルシクロテトラシロキサン、又、シランカップリング剤としては、γ−（２−アミノエチル）アミノプロピルトリメトキシシラン、γ−（２−アミノエチル）アミノプロピルメチルジメトキシシラン、γ−メタクリロキシプロピルトリメトキシシラン、Ｎ−β−（Ｎ−ビニルベンジルアミノエチル）  γ−アミノプロピルトリメトキシシラン塩酸塩、ヘキサメチルジシラザン、メチルトリメトキシシラン、ブチルトリメトキシシラン、イソブチルトリメトキシシラン、ヘキシルトリメトキシシラン、オクチルトリメトキシシラン、デシルトリメトキシシラン、ドデシルトリメトキシシラン、フェニルトリメトキシシラン、ｏ−メチルフェニルトリメトキシシラン、ｐ−メチルフェニルトリメトキシシラン等が挙げられる。
【００８７】
また、無機粒子の一次粒径は０．００５μｍ以上２．０μｍ以下が好ましく、０．０１μｍ以上１．０μｍ以下がより好ましい。無機粒子の一次粒径が０．００５μｍ未満であると、感光体表面の十分な機械的強度が得られ難くなる傾向があり、また、分散時の凝集が進みやすくなる傾向がある。他方、２μｍを超えると、感光体表面粗さが大きくなりクリーニングブレードが摩耗、損傷してクリーニング特性が悪化し、画像ボケが発生し易くなる傾向がある。
【００８８】
無機粒子の含有量は、電荷輸送層６の固形分全量に対し、０．１質量％以上３０質量％以下が好ましく、１質量％以上２０質量％以下がより好ましい。無機粒子の含有量が１質量％未満では無機粒子の分散による改質効果が不十分となる傾向があり、他方、３０質量％を越えると繰返し使用による残留電位の上昇が生じる傾向がある。
【００８９】
電荷輸送層６は、上記構成材料を含有する電荷輸送層形成用塗布液を用いて形成される。
電荷輸送層形成用塗布液の溶剤としては、ベンゼン、トルエン、キシレン、クロルベンゼン等の芳香族炭化水素類、アセトン、２−ブタノン等のケトン類、塩化メチレン、クロロホルム、塩化エチレン等のハロンゲン化脂肪族炭化水素類、テトラヒドロフラン、エチルエーテル等の環状若しくは直鎖状のエーテル類等の通常の有機溶剤が挙げられる。これらは１種を単独で或いは２種以上を混合して用いられる。
【００９０】
電荷輸送層形成用塗布液の塗布方法としては、ブレード塗布法、ワイヤーバー塗布法、スプレー塗布法、浸漬塗布法、ビード塗布法、エアーナイフ塗布法、カーテン塗布法等の通常の方法を用いられる。
【００９１】
電荷輸送層６の膜厚は、望ましくは５μｍ以上５０μｍ以下、より望ましくは１０μｍ以上３０μｍ以下である。
【００９２】
電荷輸送層６には、画像形成装置中で発生するオゾンや酸化性ガス、又は光、熱による感光体の劣化を防止する目的で、酸化防止剤、光安定剤、熱安定剤等の添加剤を添加してもよい。なお、電荷輸送層６以外にも、これらの添加剤を添加してもよい。
【００９３】
酸化防止剤としては、例えば、ヒンダードフェノール、ヒンダードアミン、パラフェニレンジアミン、アリールアルカン、ハイドロキノン、スピロクロマン、スピロインダノン及びそれらの誘導体、有機硫黄化合物、有機燐化合物等が挙げられる。光安定剤としては、例えば、ベンゾフェノン、ベンゾトリアゾール、ジチオカルバメート、テトラメチルピペリジン等の誘導体が挙げられる。
【００９４】
また、電荷輸送層６には、感度の向上、残留電位の低減、繰り返し使用時の疲労低減等を目的として、少なくとも１種の電子受容性物質を含有させてもよい。なお、電荷輸送層６以外にも、電子受容性物質を含有させてもよい。
【００９５】
電子受容物質としては、例えば、無水コハク酸、無水マレイン酸、ジブロム無水マレイン酸、無水フタル酸、テトラブロム無水フタル酸、テトラシアノエチレン、テトラシアノキノジメタン、ｏ−ジニトロベンゼン、ｍ−ジニトロベンゼン、クロラニル、ジニトロアントラキノン、トリニトロフルオレノン、ピクリン酸、ｏ−ニトロ安息香酸、ｐ−ニトロ安息香酸、フタル酸等を挙げられる。これらのうち、フルオレノン系、キノン系や、Ｃｌ、ＣＮ、ＮＯ２等の電子吸引性置換基を有するベンゼン誘導体が特に望ましい。
【００９６】
保護層７は、少なくとも硬化性樹脂と上記特定のフッ素化合物を含む組成物の硬化物で構成されている。
【００９７】
まず、硬化性樹脂について説明する。硬化性樹脂は、架橋性の材料であり、例えば、フェノール樹脂、硬化性アクリル樹脂、熱硬化性シリコーン樹脂、エポキシ樹脂、メラミン樹脂、ウレタン樹脂、ベンゾグアナミン樹脂などの熱架橋性の材料が挙げられる。これらの中でも、硬化性樹脂組成物の硬化物の機械強度、電気特性及び付着物除去性の点でフェノール樹脂、メラミン樹脂、ベンゾグアナミン樹脂、硬化性アクリル樹脂が好ましく、より好ましくは、フェノール樹脂、メラミン樹脂、ベンゾグアナミン樹脂である。これらの材料は、特に、硬化性樹脂のうちでも、極性の高い硬化性樹脂であり、塗膜欠陥が生じやすい材料であるが、当該塗膜欠陥が良好に抑制されると共に、保護層の機械的強度も向上される。
【００９８】
フェノール樹脂としては、レゾルシン、ビスフェノール等、フェノール、クレゾール、キシレノール、パラアルキルフェノール、パラフェニルフェノール等の水酸基を１個含む置換フェノール類、カテコール、レゾルシノール、ヒドロキノン等の水酸基を２個含む置換フェノール類、ビスフェノールＡ、ビスフェノールＺ等のビスフェノール類、ビフェノール類等、フェノール構造を有する化合物と、ホルムアルデヒド、パラホルムアルデヒド等とを、酸又はアルカリ触媒下で反応させ、モノメチロールフェノール類、ジメチロールフェノール類、トリメチロールフェノール類のモノマー、及びそれらの混合物、又はそれらをオリゴマー化されたもの、及びモノマーとオリゴマーの混合物を作製する。このうち、分子の構造単位の繰り返しが２以上２０以下程度の比較的大きな分子がオリゴマー、それ以下のものがモノマーである。
【００９９】
このとき用いられる酸触媒としては、硫酸、パラトルエンスルホン酸、フェノールスルホン酸、リン酸などが用いられる。また、アルカリ触媒としては、ＮａＯＨ、ＫＯＨ、Ｃａ（ＯＨ）２、Ｍｇ（ＯＨ）２、Ｂａ（ＯＨ）２、ＣａＯ、ＭｇＯ等のアルカリ金属及びアルカリ土類金属の水酸化物や酸化物、あるいはアミン系触媒や、酢酸亜鉛、酢酸ナトリウムなどの酢酸塩類などが用いられる。
【０１００】
アミン系触媒としては、アンモニア、ヘキサメチレンテトラミン、トリメチルアミン、トリエチルアミン、トリエタノールアミン等が挙げられるが、これらに限定されるものではない。
【０１０１】
塩基性触媒を使用した場合には、残留する触媒によりキャリアが著しくトラップされ、電子写真特性を悪化させる場合がある。その場合は、減圧で留去させるか、酸で中和するか、シリカゲルなどの吸着剤や、イオン交換樹脂などと接触させることにより不活性化、あるいは、除去することが好ましい。また、硬化の際には、硬化触媒を用いてもよい。その際用いる触媒は電気特性等に悪影響を与えなければ特に限定されない。
【０１０２】
グアナミン樹脂は、グアナミン骨格（構造）を有する化合物であり、例えば、アセトグアナミン、ベンゾグアナミン、ホルモグアナミン、ステログアナミン、スピログアナミン、シクロヘキシルグアナミンなどが挙げられる。
【０１０３】
グアナミン樹脂としては、特に下記一般式（Ａ）で示される化合物及びその多量体の少なくとも１種であることが望ましい。ここで、多量体は、一般式（Ａ）で示される化合物を構造単位として重合されたオリゴマーであり、その重合度は例えば２以上２００以下（望ましくは２以上１００以下）である。なお、一般式（Ａ）で示される化合物は、一種単独で用いもよりが、２種以上を併用してもよい。特に、一般式（Ａ）で示される化合物は、２種以上混合して用いたり、それを構造単位とする多量体（オリゴマー）として用いたりすると、溶剤に対する溶解性が向上される。
【０１０４】
【化６】
2009237165.tif 000007
【０１０５】
一般式（Ａ）中、Ｒ１は、炭素数１以上１０以下の直鎖状若しくは分鎖状のアルキル基、炭素数６以上１０以下の置換若しくは未置換のフェニル基、又は炭素数４以上１０以下の置換若しくは未置換の脂環式炭化水素基を示す。Ｒ２乃至Ｒ５は、それぞれ独立に水素、−ＣＨ２−ＯＨ、又は−ＣＨ２−Ｏ−Ｒ６を示す。Ｒ６は、水素、又は炭素数１以上１０以下の直鎖状若しくは分鎖状のアルキル基を示す。
【０１０６】
一般式（Ａ）において、Ｒ１を示すアルキル基は、炭素数が１以上１０以下であるが、望ましくは炭素数が１以下８以上であり、より望ましくは炭素数が１以上５以下である。また、当該アルキル基は、直鎖状であってもよし、分鎖状であってもよい。
【０１０７】
一般式（Ａ）中、Ｒ１を示すフェニル基は、炭素数６以上１０以下であるが、より望ましくは６以上８以下である。当該フェニル基に置換される置換基としては、例えば、メチル基、エチル基、プロピル基などが挙げられる。
【０１０８】
一般式（Ａ）中、Ｒ１を示す脂環式炭化水素基は、炭素数４以上１０以下であるが、より望ましくは５以上８以下である。当該脂環式炭化水素基に置換される置換基としては、例えば、メチル基、エチル基、プロピル基などが挙げられる。
【０１０９】
一般式（Ａ）中、Ｒ２乃至Ｒ５を示す「−ＣＨ２−Ｏ−Ｒ６」において、Ｒ６を示すアルキル基は、炭素数が１以上１０以下であるが、望ましくは炭素数が１以下８以上であり、より望ましくは炭素数が１以上６以下である。また、当該アルキル基は、直鎖状であってもよし、分鎖状であってもよい。望ましくは、メチル基、エチル基、ブチル基などが挙げられる。
【０１１０】
一般式（Ａ）で示される化合物としては、特に望ましくは、Ｒ１が炭素数６以上１０以下の置換若しくは未置換のフェニル基を示し、Ｒ２乃至Ｒ５がそれぞれ独立に−ＣＨ２−Ｏ−Ｒ６を示される化合物である。また、Ｒ６は、メチル基又はｎ−ブチル基から選ばれることが望ましい。
【０１１１】
一般式（Ａ）で示される化合物は、例えば、グアナミンとホルムアルデヒドとを用いて公知の方法（例えば、実験化学講座第４版、２８巻、４３０ページ）で合成される。
【０１１２】
以下、一般式（Ａ）で示される化合物の具体例を示すが、これらに限られるわけではない。また、以下の具体例は、単量体のものを示すが、これらを構造単位とする多量体（オリゴマー）であってもよい。
【０１１３】
【化７】
2009237165.tif 000008
【０１１４】
【化８】
2009237165.tif 000009
【０１１５】
【化９】
2009237165.tif 000010
【０１１６】
【化１０】
2009237165.tif 000011
【０１１７】
一般式（Ａ）で示される化合物の市販品としては、例えば、”スーパーベッカミン（Ｒ）Ｌ−１４８−５５、スーパーベッカミン（Ｒ）１３−５３５、スーパーベッカミン（Ｒ）Ｌ−１４５−６０、スーパーベッカミン（Ｒ）ＴＤ−１２６”以上大日本インキ社製、”ニカラックＢＬ−６０、ニカラックＢＸ−４０００”以上日本カーバイド社製、などが挙げられる。
【０１１８】
また、一般式（Ａ）で示される化合物（多量体を含む）は、合成後又は市販品の購入後、残留触媒の影響を取り除くために、トルエン、キシレン、酢酸エチル、などの適当な溶剤に溶解し、蒸留水、イオン交換水などで洗浄してもよいし、イオン交換樹脂で処理して除去してもよい。
【０１１９】
メラミン樹脂としては、メラミン骨格（構造）であり、特に下記一般式（Ｂ）で示される化合物及びその多量体の少なくとも１種であることが望ましい。ここで、多量体は、一般式（Ａ）と同様に、一般式（Ｂ）で示される化合物を構造単位として重合されたオリゴマーであり、その重合度は例えば２以上２００以下（望ましくは２以上１００以下）である。なお、一般式（Ｂ）で示される化合物又はその多量体は、一種単独で用いてもよいが、２種以上を併用してもよい。また、前記一般式（Ａ）で示される化合物又はその多量体と併用してもよい。特に、一般式（Ｂ）で示される化合物は、２種以上混合して用いたり、それを構造単位とする多量体（オリゴマー）として用いたりすると、溶剤に対する溶解性が向上される。
【０１２０】
【化１１】
2009237165.tif 000012
【０１２１】
一般式（Ｂ）中、Ｒ６乃至Ｒ１１はそれぞれ独立に、水素原子、−ＣＨ２−ＯＨ、−ＣＨ２−Ｏ−Ｒ１２を示し、Ｒ１２は炭素数１以上５以下の分岐してもよいアルキル基を示す。当該アルキル基としてはメチル基、エチル基、ブチル基などが挙げられる。
【０１２２】
一般式（Ｂ）で示される化合物は、例えば、メラミンとホルムアルデヒドとを用いて公知の方法（例えば、実験化学講座第４版、２８巻、４３０ページのメラミン樹脂と同様に合成される）で合成される。
【０１２３】
以下、一般式（Ｂ）で示される化合物の具体例を示すが、これらに限られるわけではない。また、以下の具体例は、単量体のものを示すが、これらを構造単位とする多量体（オリゴマー）であってもよい。
【０１２４】
【化１２】
2009237165.tif 000013
【０１２５】
一般式（Ｂ）で示される化合物の市販品としては、例えば、スーパーメラミＮｏ．９０（日本油脂社製）、スーパーベッカミン（Ｒ）ＴＤ−１３９−６０（大日本インキ社製）、ユーバン２０２０（三井化学）、スミテックスレジンＭ−３（住友化学工業）、ニカラックＭＷ−３０（日本カーバイド社製）、などが挙げられる。
【０１２６】
また、一般式（Ｂ）で示される化合物（多量体を含む）は、合成後又は市販品の購入後、残留触媒の影響を取り除くために、トルエン、キシレン、酢酸エチル、などの適当な溶剤に溶解し、蒸留水、イオン交換水などで洗浄してもよいし、イオン交換樹脂で処理して除去してもよい。
【０１２７】
硬化性アクリル樹脂としては他官能の物が好ましく、具体的にはＫＡＹＡＲＡＤ  Ｒ−５２６、ＮＰＧＤＡ、ＰＥＧ４００ＤＡ、ＦＭ−４００、Ｒ−１６７、ＨＸ−２２０、ＨＸ−６２０、Ｒ−５５１、Ｒ−７１２、Ｒ−６０４、Ｒ−６０４、Ｒ−６８４、ＧＰＯ−３０３、ＴＭＰＴＡ、ＴＨＥ−３３０、ＴＰＡ−３２０、ＴＰＡ−３３０、ＰＥＴ−３０、Ｔ−１４２０（Ｔ）、ＲＰ−１０４０、ＤＰＨＡ、ＤＰＥＡ−１２、ＤＰＨＡ−２Ｃ、Ｄ−３１０、Ｄ−３３０、ＤＰＣＡ−２０、ＤＰＣＡ−３０、ＤＰＡＣＡ−６０、ＤＰＣＡ−１２０、ＤＮ−００７５、ＰＭ−２、ＰＭ−２１（日本化薬株式会社）などが挙げられる。
【０１２８】
次に、特定のフッ素化合物について説明する。特定のフッ素化合物は、フッ化アルキル基で置換された炭素−炭素二重結合を有するフッ素化合物である。フッ素化合物は、特に、フッ化アルキル基で置換された炭素−炭素二重結合を持つ構造を、化合物中に有するものであり、特に好適には、下記構造式（１）及び（２）の少なくとも一方を有するフッ素化合物であることが好ましい。
【０１２９】
【化１３】
2009237165.tif 000014
【０１３０】
また、特定のフッ素化合物は、アクリル重合体の側鎖に構造式（１）又は（２）を有するフッ素化合物、もしくは構造式（１）及び（２）の少なくとも一方を有し、かつ構造式（３）乃至（５）の少なくとも一種を有するものが好適である。
【０１３１】
特定のフッ素化合物がアクリル重合体の側鎖に構造式（１）又は（２）を有するフッ素化合物である場合には、アクリル構造が液中の他の組成物となじみやすい性質を有しているため均一な膜を形成できる。
また、特定のフッ素化合物が構造式（３）乃至（５）の少なくとも一種を有するものである場合には、はじきを防止する傾向にあり塗膜欠陥を発生させない傾向がある。
【０１３２】
【化１４】
2009237165.tif 000015
【０１３３】
（構造式（３）乃至（５）中、ｎ、及びｍは１以上の整数を示し、Ｒは一価の有機基を示し、Ｒｆはそれぞれ独立に構造式（１）又は（２）で示される基を表す。）
【０１３４】
構造式（３）乃至（５）中、Ｒが表す一価の有機基としては、例えば、水素、炭素数１以上３０以下のアルキル基、炭素数１以上３０以下のヒドロキシアルキル基が挙げられる。
【０１３５】
特定のフッ素化合物の市販品としては、例えば、構造式（１）及び（２）の少なくとも一方を有し、かつ構造式（３）から（５）の少なくとも一種を有するものとしてフタージェント１００、１００Ｃ、１１０、１４０Ａ、１５０、１５０ＣＨ、Ａ−Ｋ、５０１、２５０、２５１、２２２Ｆ、ＦＴＸ−２１８、３００、３１０、４００ＳＷ、２１２Ｍ、２４５Ｍ、２９０Ｍ、ＦＴＸ−２０７Ｓ、ＦＴＸ−２１１Ｓ、ＦＴＸ−２２０Ｓ、ＦＴＸ−２３０Ｓ、ＦＴＸ−２０９Ｆ、ＦＴＸ−２１３Ｆ、ＦＴＸ−２２２Ｆ、ＦＴＸ−２３３Ｆ、ＦＴＸ−２４５Ｆ、ＦＴＸ−２０８Ｇ、ＦＴＸ−２１８Ｇ、ＦＴＸ−２３０Ｇ、ＦＴＸ−２４０Ｇ、ＦＴＸ−２０４Ｄ、ＦＴＸ−２８０Ｄ、ＦＴＸ−２１２Ｄ、ＦＴＸ−２１６Ｄ、ＦＴＸ−２１８Ｄ、ＦＴＸ−２２０Ｄ、ＦＴＸ−２２２Ｄ（ネオス株式会社製）、アクリル重合体の側鎖に構造式（１）及び（２）の少なくとも一方を有するフッ素化合物としてはＫＢ−Ｌ８２、ＫＢ−Ｌ８５、ＫＢ−Ｌ９７、ＫＢ−Ｌ１０９、ＫＢ−Ｌ１１０、ＫＢ−Ｆ２Ｌ、ＫＢ−Ｆ２Ｍ、ＫＢ−Ｆ２Ｓ、ＫＢ−Ｆ３Ｍ、ＫＢ−ＦａＭ（ネオス株式会社製）などがあげられる。
【０１３６】
なお、特定のフッ素化合物は、１種単独で用いてもよいし、２種以上併用してもよい。
【０１３７】
特定のフッ素化合物の含有量は、保護層７の固形分全量に対して、好ましくは０．００質量％以上１０質量％以下、より好ましくは０．０１質量％以上５質量％以下である。この特定のフッ素化合物の含有量が上記範囲未満の場合は塗膜欠陥防止効果が低減することがある。また、特定のフッ素化合物の含有量が上記範囲を超えると、当該特定のフッ素化合物と硬化性樹脂の分離により、得られる硬化物の強度が低下することがある。
【０１３８】
保護層７は、上記の構成材料に加えて、電気特性の改良のために導電性無機粒子、及び電荷輸送性有機化合物の少なくとも一方を更に含有することが好ましい。
【０１３９】
導電性無機粒子としては、金属、金属酸化物及びカーボンブラック等が挙げられる。金属としては、アルミニウム、亜鉛、銅、クロム、ニッケル、銀及びステンレス等、又はこれらの金属をプラスチックの粒子の表面に蒸着したもの等が挙げられる。金属酸化物としては、酸化亜鉛、酸化チタン、酸化スズ、酸化アンチモン、酸化インジウム、酸化ビスマス、スズをドープした酸化インジウム、アンチモンやタンタルをドープした酸化スズ及びアンチモンをドープした酸化ジルコニウム等が挙げられる。これらは単独で用いることも、２種以上を組み合わせて用いてもよい。２種以上を組み合わせて用いる場合は、単に混合しても、固溶体や融着の形にしてもよい。導電性粒子の平均粒径は、保護層の透明性の点で０．３μｍ以下が好ましく、特には０．１μｍ以下が好ましい。また、上述した導電性無機粒子の中でも透明性の点で金属酸化物を用いることが特に好ましい。また、分散性のコントロールなどのために粒子の表面を処理することが好ましい。処理剤としては、シランカップリング剤、シリコーンオイル、シロキサン化合物、及び界面活性剤等が挙げられる。これらはフッ素原子を含有することが好ましい。
【０１４０】
電荷輸送性有機化合物としては、硬化性樹脂と相溶するものが好ましく、さらに、用いる硬化性樹脂と化学結合を形成するものがより好ましい。
【０１４１】
硬化性樹脂と化学結合を形成する反応性官能基を有する電荷輸送性有機化合物としては、下記一般式（Ｉ）、（ＩＩ）、（ＩＩＩ）（ＩＶ），（Ｖ）、（ＶＩ）、（ＶＩＩ）で示される化合物が、耐摩耗性及び電気特性の双方を更に向上させる観点から好適である。  
【０１４２】
一般式（Ｉ）：    Ｆ−（（Ｘ１）ｎ（Ｒ１）ｋ−Ｚ１Ｈ）ｍ
【０１４３】
一般式（Ｉ）中、Ｆは正孔輸送能を有する化合物から誘導されるｍ価の有機基を表し、Ｒ１はアルキレン基を表し、Ｚ１は酸素原子、硫黄原子、ＮＨ又はＣＯＯを表し、ｍは１以上４以下の整数を示し、Ｘ１は、酸素原子又は硫黄原子を表し、ｎは０又は１を示し、ｋは０又は１を示す。
【０１４４】
一般式（ＩＩ）：    Ｆ−［（Ｘ２）ｎ１−（Ｒ２）ｎ２−（Ｚ２）ｎ３Ｇ］ｎ４
【０１４５】
一般式（ＩＩ）中、Ｆは正孔輸送能を有する化合物から誘導されるｎ４価の有機基を表し、Ｘ２は酸素原子又は硫黄原子を表し、Ｒ２はアルキレン基を表し、Ｚ２は酸素原子、硫黄原子、ＮＨ又はＣＯＯを表し、Ｇはエポキシ基を表し、ｎ１、ｎ２及びｎ３は各々独立に０又は１を表し、ｎ４は１以上４以下の整数を表す。
【０１４６】
一般式（ＩＩＩ）：    Ｆ−［Ｄ−Ｓｉ（Ｒ３）（３−ａ）Ｑａ］ｂ
【０１４７】
一般式（ＩＩＩ）中、Ｆは正孔輸送能を有する化合物から誘導されるｂ価の有機基を表し、Ｄは可とう性を有する２価の連結基を表し、Ｒ３は水素原子、置換若しくは未置換のアルキル基（炭素数は１以上１５以下が好ましく、１以上１０以下がより好ましい）又は置換若しくは未置換のアリール基（炭素数は６以上２０以下が好ましく、６以上１５以下がより好ましい）を表し、Ｑは加水分解性基を表し、ａは１以上３以下の整数を表し、ｂは１以上４以下の整数を表す。
【０１４８】
【化１５】
2009237165.tif 000016
【０１４９】
一般式（ＩＶ）中、Ｆは正孔輸送性を有するｎ５価の有機基を表し、Ｔは２価の連結基を表し、Ｙは酸素原子又は硫黄原子を表し、Ｒ４、Ｒ５及びＲ６は各々独立に水素原子又は１価の有機基を表し、Ｒ７は１価の有機基を表し、ｍ１は０又は１を表し、ｎ５は１以上４以下の整数を表す。但し、Ｒ６とＲ７は互いに結合してＹをヘテロ原子とする複素環を形成してもよい。
【０１５０】
【化１６】
2009237165.tif 000017
【０１５１】
一般式（Ｖ）中、Ｆは正孔輸送性を有するｎ６価の有機基を表し、Ｔ２は２価の連結基を表し、Ｒ８は１価の有機基を表し、ｍ２は０又は１を表し、ｎ６は１以上４以下の整数を表す。
【０１５２】
【化１７】
2009237165.tif 000018
【０１５３】
一般式（ＶＩ）中、Ｆは正孔輸送性を有するｎ７価の有機基を表し、Ｌはアルキレン基を表し、Ｒ９は１価の有機基を表す。また、ｎ７は１以上４以下の整数を示す。
【０１５４】
【化１８】
2009237165.tif 000019
【０１５５】
一般式（ＶＩＩ）中、Ｆは正孔輸送性を有するｎ８価の有機基を表し、Ｔ３は２価の連結基を表し、Ｒ１０は水素原子又は１価の有機基を表し、ｍ３は０又は１を表し、ｎ８は１以上４以下の整数を表す。
【０１５６】
また、上記一般式（Ｉ）乃至（ＶＩＩ）で示される電荷輸送材料のうち、さらに好ましいものとして、下記一般式（ＶＩＩＩ）で示される構造を有する化合物が挙げられる。
【０１５７】
【化１９】
2009237165.tif 000020
【０１５８】
一般式（ＶＩＩＩ）中、Ａｒ１乃至Ａｒ４は同一でも異なっていてもよく、各々独立に、置換又は未置換のアリール基を示し、Ａｒ５は置換又は未置換のアリール基又はアリーレン基を示し、ｃは各々独立に０又は１を示し、ｋは０又は１を示し、Ｄ１は、下記一般式（ＩＸ）、（Ｘ），（ＸＩ），（ＸＩＩ）、（ＸＩＩＩ）、（ＸＩＶ）又は（ＸＶ）で示される１価の有機基を示し、ｃの総数は１以上４以下である。
【０１５９】
一般式（ＩＸ）：    −（Ｘ１）ｎ−（Ｒ１）ｋ−Ｚ１Ｈ
【０１６０】
一般式（ＩＸ）中、Ｘ１は酸素原子又は硫黄原子を表し、Ｒ１はアルキレン基を表し、Ｚ１は酸素原子、硫黄原子、ＮＨ又はＣＯＯを表し、ｎは０又は１を示し、ｋは０又は１を表す。
【０１６１】
一般式（Ｘ）：    −（Ｘ２）ｎ１−（Ｒ２）ｎ２−（Ｚ２）ｎ３Ｇ
【０１６２】
一般式（Ｘ）中、Ｘ２は酸素原子又は硫黄原子を表し、Ｒ２はアルキレン基を表し、Ｚ２は、酸素原子、硫黄原子、ＮＨ又はＣＯＯを表し、Ｇはエポキシ基を表し、ｎ１、ｎ２及びｎ３は各々独立に０又は１を表す。
【０１６３】
一般式（ＸＩ）：    −Ｄ−Ｓｉ（Ｒ３）（３−ａ）Ｑａ
【０１６４】
式（ＸＩ）中、Ｄは可とう性を有する２価の連結基を表し、Ｒ３は水素原子、アルキル基又はアリール基を表し、Ｑは加水分解性基を表し、ａは１以上３以下の整数を示す。ここで、Ｒ３で表されるアルキル基及びアリール基は、置換基を有していても未置換であってもよい。
【０１６５】
【化２０】
2009237165.tif 000021
【０１６６】
一般式（ＸＩＩ）中、Ｔは２価の連結基を表し、Ｙは酸素原子又は硫黄原子を表し、Ｒ４、Ｒ５及びＲ６は各々独立に水素原子又は１価の有機基を表し、Ｒ７は１価の有機基を表し、ｍ１は０又は１を表す。但し、Ｒ６とＲ７は互いに結合してＹをヘテロ原子とする複素環を形成してもよい。
【０１６７】
【化２１】
2009237165.tif 000022
【０１６８】
一般式（ＸＩＩＩ）中、Ｔは２価の連結基を表し、Ｒ８は１価の有機基を表し、ｍ２は０又は１を表す。
【０１６９】
【化２２】
2009237165.tif 000023
【０１７０】
一般式（ＸＩＶ）中、Ｌはアルキレン基を表し、Ｒ９は１価の有機基を表す。
【０１７１】
【化２３】
2009237165.tif 000024
【０１７２】
一般式（ＸＶ）中、Ｔは２価の連結基を表し、Ｒ１０は水素原子又は１価の有機基を表し、ｍ３は０又は１を表す。
【０１７３】
また、上記一般式（ＶＩＩＩ）中のＡｒ１乃至Ａｒ４で示される置換又は未置換のアリール基としては、具体的には、下記式（１）乃至（７）に示されるアリール基が好ましい。
【０１７４】
【化２４】
2009237165.tif 000025
【０１７５】
式（１）乃至（７）中、Ｒ９は水素原子、炭素数１以上４以下のアルキル基、炭素数１以上４以下のアルキル基、炭素数１以上４以下のアルコキシ基、それらで置換されたフェニル基若しくは未置換のフェニル基、又は炭素数７以上１０以下のアラルキル基を示し、Ｒ１０乃至Ｒ１２はそれぞれ水素原子、炭素数１以上４以下のアルキル基、炭素数１以上４以下のアルコキシ基、炭素数１以上４以下のアルコキシ基、それらで置換されたフェニル基若しくは未置換のフェニル基、炭素数７以上１０以下のアラルキル基又はハロゲン原子を示し、Ａｒは置換又は未置換のアリーレン基を示し、Ｄ１は上記一般式（ＩＸ）乃至（ＸＶ）で表される構造のいずれかを示し、Ｚ’は２価の連結基を表し、ｃ及びｓは各々独立に０又は１を示し、ｔは１以上３以下の整数を示す。
【０１７６】
上記式（７）で示されるアリール基におけるＡｒとしては、下記式（８）又は（９）で示されるアリーレン基が好ましい。
【０１７７】
【化２５】
2009237165.tif 000026
【０１７８】
式（８）、（９）中、Ｒ１３及びＲ１４は各々独立に、水素原子、炭素数１以上４以下のアルキル基、炭素数１以上４以下のアルコキシ基、炭素数１以上４以下のアルコキシ基で置換されたフェニル基、又は未置換のフェニル基、炭素数７以上１０以下のアラルキル基、又は、ハロゲン原子を示し、ｔは１以上３以下の整数を示す。
【０１７９】
また、上記式（７）で示されるアリール基におけるＺ’としては、下記式（１０）乃至（１７）で示される２価の基が好ましい。
【０１８０】
【化２６】
2009237165.tif 000027
【０１８１】
式（１０）乃至（１７）中、Ｒ１５及びＲ１６はそれぞれ水素原子、炭素数１以上４以下のアルキル基、炭素数１以上４以下のアルコキシ基、炭素数１以上４以下のアルコキシ基で置換されたフェニル基、又は未置換のフェニル基、炭素数７以上１０以下のアラルキル基、又は、ハロゲン原子を示し、Ｗは２価の連結基を示し、ｑ及びｒはそれぞれ１以上１０以下の整数を示し、ｔはそれぞれ１以上３以下の整数を示す。
【０１８２】
また、上記式（１６）乃至（１７）中、Ｗは下記式（１８）乃至（２６）で示される２価の連結基のうち、いずれかであることが好ましい。なお、式（２５）中、ｕは０以上３以下の整数を示す。
【０１８３】
【化２７】
2009237165.tif 000028
【０１８４】
また、上記一般式（ＶＩＩＩ）におけるＡｒ５の具体的構造としては、ｋ＝０の時は上記Ａｒ１乃至Ａｒ４の具体的構造におけるｃ＝１の構造が、ｋ＝１の時は上記Ａｒ１乃至Ａｒ４の具体的構造として例示した（１）〜（７）の構造に結合手を１つ加えたアリーレン基が挙げられる。
【０１８５】
上記一般式（Ｉ）で示される化合物としては、より具体的には、下記化合物（Ｉ−Ａ）乃び特開２００７−３４２５５号公報における表５乃至表１３に記載の化合物（Ｉ−１）〜（Ｉ−３７）が挙げられる。加えて、上記一般式（Ｉ）で示される化合物としては、下記化合物（Ｉ−Ａ）も挙げられる。
【０１８６】
【化２８】
2009237165.tif 000029
【０１８７】
また、上記一般式（ＩＩ）で示される化合物としては、特開２００７−３４２５５号公報における表１４乃至表２７に記載の化合物（ＩＩ−１）乃至（ＩＩ−４７）が挙げられる。      
【０１８８】
また、上記一般式（ＩＩＩ）で示される化合物としては、特開２００７−３４２５５号公報における表２８乃至表３５に記載の化合物（ＩＩＩ−１）乃至（ＩＩＩ−６１）が挙げられる。
【０１８９】
また、上記一般式（ＩＶ）で示される化合物としては、特開２００７−３４２５５号公報における表３６乃至表４５に記載の化合物（ＩＶ−１）乃至（ＩＶ−４０）が挙げられる。      
【０１９０】
また、上記一般式（Ｖ）で示される化合物としては、特開２００７−３４２５５号公報における表４６乃至表５５に記載の化合物（Ｖ−１）乃至（Ｖ−５５）が挙げられる。        
【０１９１】
また、上記一般式（ＶＩ）で示される化合物としては、特開２００７−３４２５５号公報における表５６乃至表５９に記載の化合物（ＶＩ−１）乃至（ＶＩ−１７）が挙げられる。      
【０１９２】
また、上記一般式（ＶＩＩ）で表される化合物としては、より具体的には、下記化合物（ＶＩＩ−１）乃至（ＶＩＩ−１９）が挙げられる。なお、下記表中、Ｍｅはメチル基を、Ｅｔはエチル基を示す。また、結合手は記載されているが置換基が記載されていないものはメチル基を示す。
【０１９３】
【化２９】
2009237165.tif 000030
【０１９４】
【化３０】
2009237165.tif 000031
【０１９５】
【化３１】
2009237165.tif 000032
【０１９６】
【化３２】
2009237165.tif 000033
【０１９７】
【化３３】
2009237165.tif 000034
【０１９８】
保護層７は、上記の構成材料に加えて、電気特性の改良のために導電性無機粒子を更に含有することが望ましい。
【０１９９】
保護層７には、放電ガス耐性、機械強度、耐傷性、粒子分散性、粘度コントロール、トルク低減、磨耗量コントロール、ポットライフの延長等の目的で種々の樹脂を用いてもよい。
当該目的の樹脂としては、ポリビニルブチラール樹脂、ポリビニルホルマール樹脂、ブチラールの一部がホルマールやアセトアセタール等で変性された部分アセタール化ポリビニルアセタール樹脂等のポリビニルアセタール樹脂（たとえば積水化学社製エスレックＢ、Ｋ等）、ポリアミド樹脂、セルロ−ス樹脂等が挙げられる。特に、電気特性を向上させる観点から、ポリビニルアセタール樹脂が望ましい。
【０２００】
上記樹脂の重量平均分子量は２０００乃至１０００００が望ましく、５０００乃至５００００がさらに望ましい。重量平均分子量は２０００より小さいと所望の効果が得られなくなる傾向があり、１０００００より大きいと溶解度が低くなり添加量が限られてしまったり、塗布時に製膜不良の原因になったりする傾向がある。添加量は１質量％以上４０質量％以下が望ましく、さらに望ましくは１質量％以上３０質量％以下であり、５質量％以上２０質量％以下が最も望ましい。添加量が１質量％よりも少ない場合は所望の効果が得られにくくなり、４０質量％よりも多くなると高温高湿下（例えば２８℃、８０％ＲＨ）での画像ボケが発生しやすくなる恐れがある。また、上記の樹脂は単独で用いてもよいが、それらを混合して用いてもよい。
【０２０１】
保護層７には、電子写真感光体表面の耐汚染物付着性、潤滑性、硬度等を制御するために、各種粒子を添加してもよい。これら粒子は、１種単独で用いもよいし、２種以上併用してもよい。
【０２０２】
粒子の一例として、ケイ素原子含有粒子が挙げられる。ケイ素原子含有粒子とは、構成元素にケイ素を含む粒子であり、具体的には、コロイダルシリカ及びシリコーン粒子等が挙げられる。ケイ素原子含有粒子として用いられるコロイダルシリカは、体積平均粒子径が望ましくは１ｎｍ以上１００ｎｍ以下、より望ましくは１０ｎｍ以上３０ｎｍ以下であり、酸性若しくはアルカリ性の水分散液、或いはアルコール、ケトン、エステル等の有機溶媒中に分散させたものから選ばれ、一般に市販されているものを使用してもよい。硬化性樹脂組成物中のコロイダルシリカの固形分含有量は、特に限定されるものではないが、成膜性、電気特性、強度の面から硬化性樹脂組成物中の固形分全量を基準として望ましくは０．１質量％以上５０質量％以下の範囲、より望ましくは０．１質量％以上３０質量％以下の範囲で用いられる。
【０２０３】
ケイ素原子含有粒子として用いられるシリコーン粒子は、球状で、体積平均粒子径が望ましくは１ｎｍ以上５００ｎｍ以下、より望ましくは１０ｎｍ以上１００ｎｍ以下であり、シリコーン樹脂粒子、シリコーンゴム粒子及びシリコーン表面処理シリカ粒子から選ばれ、一般に市販されているものを使用してもよい。
【０２０４】
シリコーン粒子は、化学的に不活性で、樹脂への分散性に優れる小径粒子であり、さらに十分な特性を得るために必要とされる含有量が低いため、架橋反応を阻害することなく、電子写真感光体の表面性状が改善される。即ち、強固な架橋構造中にバラツキなく取り込まれた状態で、電子写真感光体表面の潤滑性、撥水性を向上させ、長期にわたって良好な耐磨耗性、耐汚染物付着性が維持される。硬化性樹脂組成物中のシリコーン粒子の含有量は、硬化性樹脂組成物中の固形分全量を基準として望ましくは０．１質量％以上３０質量％以下の範囲であり、より望ましくは０．５質量％以上１０質量％以下の範囲である。
【０２０５】
また、その他の粒子としては、４弗化エチレン、３弗化エチレン、６弗化プロピレン、弗化ビニル、弗化ビニリデン等のフッ素系粒子や”第８回ポリマー材料フォーラム講演予稿集  ｐ８９”に示される如く、フッ素樹脂と水酸基を有するモノマーを共重合させた樹脂からなる粒子、ＺｎＯ−Ａｌ２Ｏ３、ＳｎＯ２−Ｓｂ２Ｏ３、Ｉｎ２Ｏ３−ＳｎＯ２、ＺｎＯ−ＴｉＯ２、ＭｇＯ−Ａｌ２Ｏ３、ＦｅＯ−ＴｉＯ２、ＴｉＯ２、ＳｎＯ２、Ｉｎ２Ｏ３、ＺｎＯ、ＭｇＯ等の半導電性金属酸化物が挙げられる。
【０２０６】
また、粒子と同様な目的でシリコーンオイル等のオイルを添加してもよい。
シリコーンオイルとしては、例えば、ジメチルポリシロキサン、ジフェニルポリシロキサン、フェニルメチルシロキサン等のシリコーンオイル、アミノ変性ポリシロキサン、エポキシ変性ポリシロキサン、カルボキシル変性ポリシロキサン、カルビノール変性ポリシロキサン、メタクリル変性ポリシロキサン、メルカプト変性ポリシロキサン、フェノール変性ポリシロキサン等の反応性シリコーンオイル等が挙げられる。これらは、保護層形成用塗布液に予め添加してもよいし、感光体を作製後、減圧、或いは加圧下等で含浸処理してもよい。
【０２０７】
また、保護層７には、可塑剤、表面改質剤、酸化防止剤、光劣化防止剤等の添加剤を使用してもよい。可塑剤としては、例えば、ビフェニル、塩化ビフェニル、ターフェニル、ジブチルフタレート、ジエチレングリコールフタレート、ジオクチルフタレート、トリフェニル燐酸、メチルナフタレン、ベンゾフェノン、塩素化パラフィン、ポリプロピレン、ポリスチレン、各種フルオロ炭化水素等が挙げられる。
【０２０８】
また、保護層７には、ヒンダートフェノール、ヒンダートアミン、チオエーテル又はホスファイト部分構造を持つ酸化防止剤を添加することができ、環境変動時の電位安定性・画質の向上に効果的である。
酸化防止剤としては以下の如く化合物が挙げられる。例えば、ヒンダートフェノール系としては、「Ｓｕｍｉｌｉｚｅｒ  ＢＨＴ−Ｒ」、「Ｓｕｍｉｌｉｚｅｒ  ＭＤＰ−Ｓ」、「Ｓｕｍｉｌｉｚｅｒ  ＢＢＭ−Ｓ」、「Ｓｕｍｉｌｉｚｅｒ  ＷＸ−Ｒ」、「Ｓｕｍｉｌｉｚｅｒ  ＮＷ」、「Ｓｕｍｉｌｉｚｅｒ  ＢＰ−７６」、「Ｓｕｍｉｌｉｚｅｒ  ＢＰ−１０１」、「Ｓｕｍｉｌｉｚｅｒ  ＧＡ−８０」、「Ｓｕｍｉｌｉｚｅｒ  ＧＭ」、「Ｓｕｍｉｌｉｚｅｒ  ＧＳ」以上住友化学社製、「ＩＲＧＡＮＯＸ１０１０」、「ＩＲＧＡＮＯＸ１０３５」、「ＩＲＧＡＮＯＸ１０７６」、「ＩＲＧＡＮＯＸ１０９８」、「ＩＲＧＡＮＯＸ１１３５」、「ＩＲＧＡＮＯＸ１１４１」、「ＩＲＧＡＮＯＸ１２２２」、「ＩＲＧＡＮＯＸ１３３０」、「ＩＲＧＡＮＯＸ１４２５ＷＬ」、「ＩＲＧＡＮＯＸ１５２０Ｌ」、「ＩＲＧＡＮＯＸ２４５」、「ＩＲＧＡＮＯＸ２５９」、「ＩＲＧＡＮＯＸ３１１４」、「ＩＲＧＡＮＯＸ３７９０」、「ＩＲＧＡＮＯＸ５０５７」、「ＩＲＧＡＮＯＸ５６５」以上チバスペシャリティーケミカルズ社製、「アデカスタブＡＯ−２０」、「アデカスタブＡＯ−３０」、「アデカスタブＡＯ−４０」、「アデカスタブＡＯ−５０」、「アデカスタブＡＯ−６０」、「アデカスタブＡＯ−７０」、「アデカスタブＡＯ−８０」、「アデカスタブＡＯ−３３０」以上旭電化製、ヒンダートアミン系としては、「サノールＬＳ２６２６」、「サノールＬＳ７６５」、「サノールＬＳ７７０」、「サノールＬＳ７４４」以上三共ライフテック社製、「チヌビン１４４」、「チヌビン６２２ＬＤ」以上チバスペシャリティーケミカルズ社製、「マークＬＡ５７」、「マークＬＡ６７」、「マークＬＡ６２」、「マークＬＡ６８」、「マークＬＡ６３」以上アデカ・アーガス製、「スミライザーＴＰＳ」以上住友化学社製、チオエーテル系としては、「スミライザーＴＰ−Ｄ」以上住友化学社製、ホスファイト系としては、「マーク２１１２」、「マークＰＥＰ・８」、「マークＰＥＰ・２４Ｇ」、「マークＰＥＰ・３６」、「マーク３２９Ｋ」、「マークＨＰ・１０」以上アデカ・アーガス製が挙げられ、特にヒンダートフェノール、ヒンダートアミン系酸化防止剤が望ましい。さらに、これらは架橋膜を形成する材料と架橋反応可能な例えばアルコキシシリル基等の置換基で変性してもよい。
【０２０９】
以上説明した保護層７は、上述した構成材料を含有する保護層形成用塗布液を、例えば、下層（本実施形態では電荷輸送層６）上に塗布し、必要に応じて熱、酸などによる重合又は架橋によって、硬化させることで形成される。
【０２１０】
保護層形成用塗布液には、その調製時に、触媒を添加してもよい。触媒としては、塩酸、酢酸、硫酸などの無機酸、蟻酸、プロピオン酸、シュウ酸、安息香酸、フタル酸、マレイン酸などの有機酸、水酸化カリウム、水酸化ナトリウム、水酸化カルシウム、アンモニア、トリエチルアミンなどのアルカリ触媒が用いることがよい。
【０２１１】
保護層形成用塗布液は、無溶媒で調整するか、必要に応じてメタノール、エタノール、プロパノール、ブタノール等のアルコール類；アセトン、メチルエチルケトン等のケトン類；テトラヒドロフラン；ジエチルエーテル、ジオキサン等のエーテル類等の他、種々の溶媒が使用される。なお、電子写真感光体の生産に一般的に使用される浸漬塗布法を適用するためには、アルコール系溶剤、ケトン系溶剤、又はそれらの混合系溶剤が望ましい。また、使用される溶媒の沸点は５０℃以上１５０℃以下のものが望ましく、それらを任意に混合して使用してもよい。
なお、溶剤としてアルコール系溶剤、ケトン系溶剤、又はそれらの混合系溶剤が望ましいことから、使用される保護層７の形成に使用される電荷輸送材料としては、それらの溶剤に可溶であることが望ましい。
また、溶媒量は任意に設定されるが、少なすぎると構成材料が析出しやすくなるため、保護層形成用塗布液中に含まれる固形分の合計１質量部に対し望ましくは０．５質量部以上３０質量部以下、より望ましくは１質量部以上２０質量部以下とすることが望ましい。
【０２１２】
保護層形成用塗布液を用いて保護層７を形成する際の塗布方法としては、ブレード塗布法、ワイヤーバー塗布法、スプレー塗布法、浸漬塗布法、ビード塗布法、エアーナイフ塗布法、カーテン塗布法等の通常の方法を用いてもよい。なお、塗布の際には１回の塗布により必要な膜厚が得られない場合、複数回重ね塗布することにより必要な膜厚が得られる。複数回の重ね塗布を行なう場合、加熱処理は塗布の度に行なってもよいし、複数回重ね塗布した後でもよい。
【０２１３】
保護層形成用塗布液を硬化させる際の反応温度及び反応時間は特に制限されないが、形成される保護層７の機械的強度及び化学的安定性の点から、反応温度は望ましくは６０℃以上、より望ましくは８０℃以上２００℃以下であり、反応時間は望ましくは１０分以上５時間以下である。また、硬化性樹脂組成物の硬化により得られる保護層７を高湿度状態に保つことは、保護層７の特性の安定化を図る上で有効である。さらには、用途に応じてヘキサメチルジシラザンやトリメチルクロロシランなどを用いて保護層７に表面処理を施して疎水化してもよい。
【０２１４】
保護層７の膜厚は、０．５μｍ以上１５μｍ以下が望ましく、１μｍ以上１０μｍ以下がより望ましく、１μｍ以上５μｍ以下がさらに望ましい。
【０２１５】
以上、本実施形態に係る電子写真感光体の好適な一例について説明したが、上記のものに限定されるものではない。例えば、本実施形態に係る電子写真感光体において、下引層４は必ずしも設けられなくともよい。
【０２１６】
また、図１に示した電子写真感光体１は、上記所定の組成物の硬化物からなる保護層７を備えるものであるが、当該硬化物は優れた機械強度を有する上に光電特性も高いため、これをそのまま積層型感光体の電荷輸送層として用いてもよい。この電子写真感光体の一例を図２に示す。図２に示す電子写真感光体１は導電性支持体２上に、下引層４、電荷発生層５及び電荷輸送層６が順次積層された構造を有するもので、電荷輸送層６が上記硬化物で構成された最表面層となる。なお、導電性支持体２上に下引層４、電荷発生層５は図１に示した電子写真感光体の場合と同様である（以下、同様である）。
【０２１７】
また、電荷発生層５と電荷輸送層６との積層の順序は上記実施形態の場合と逆であってもよい。この電子写真感光体の一例を図３に示す。図３に示した電子写真感光体１は、導電性支持体２上に下引層４、電荷輸送層６、電荷発生層５及び保護層７が順次積層された構造を有するもので、保護層７が上記硬化物からなる最表面層となる。
【０２１８】
また、図１に示した電子写真感光体１は、機能分離型感光体であるが、電荷発生物質及び電荷輸送性物質の双方を含む層（電荷発生／電荷輸送層：以下、単層型感光層と称する）を備えるものであってもよい。単層型感光層を備える電子写真感光体の例を図４及び図５に示す。
【０２１９】
図４に示す電子写真感光体１は、導電性支持体２上に下引層４及び単層型感光層８が順次積層された構造を有するもので、単層型感光層が上記硬化物で構成された最表面層である。この単層型感光層８は、保護層７で説明した構成に加え、電荷発生物質、必要に応じて硬化性樹脂以外の結着樹脂及び他の添加剤等を配合した塗布液を用いて形成してもよい。電荷発生物質としては機能分離型感光層における電荷発生層に使用されるものと同様のものを、硬化性樹脂以外の結着樹脂としてはポリビニルブチラール樹脂、ポリビニルホルマール樹脂、ブチラールの一部がホルマールやアセトアセタール等で変性された部分アセタール化ポリビニルアセタール樹脂等のポリビニルアセタール樹脂（たとえば積水化学社製エスレックＢ、Ｋ等）、ポリアミド樹脂、セルロース樹脂などを用いてもよい。単層型感光層８中の電荷発生物質の含有量は、単層型感光層８における固形分全量に対して望ましくは１０質量％以上８５質量％以下、より望ましくは２０質量％以上５０質量％以下である。単層型感光層８には、光電特性を改善する等の目的で他の電荷輸送材料や他の高分子電荷輸送材料を添加してもよい。その添加量は単層型感光層８における固形分全量に対して５質量％以上５０質量％以下とすることが望ましい。また、塗布に用いる溶剤や塗布方法は、上記各層と同様のものを用いてもよい。単層型感光層８の膜厚は、５μｍ以上５０μｍ以下程度が望ましく、１０μｍ以上４０μｍ以下とすることがさらに望ましい。
【０２２０】
また、図５に示す電子写真感光体１は、導電性支持体２上に下引層４、単層型感光層８及び保護層７が順次積層された構造を有するもので、保護層７が上記硬化物で構成された表面層である。
【０２２１】
以下、最表面層が電荷輸送層として機能する層の場合の、本実施形態に係る電子写真感光体について図面を参照しつつ詳細に説明する。
最表面層が電荷輸送層として機能する層の場合、図２に示す電子写真感光体において、電荷輸送層６として、少なくとも電荷輸送性材料、特定のフッ素化合物、及びフッ素含有樹脂粒子を含んで構成されてなる。そして、電荷輸送層６には、必要に応じて結着樹脂などのその他の添加物を含んでいてもよい。
【０２２２】
特定のフッ素化合物は、上述と同様であるが、その含有量が電荷輸送層６の固形分全量に対して０．０１質量％以上２０質量％以下であることが好ましく、特に０．１質量％以上１０．０質量％以下が好ましい。この含有量が少なすぎると残留電位上昇抑制がされ難くなることがあり、多すぎるとキャリヤのトラップの原因となることがあり、繰り返し使用による残留電位の上昇が生じ易くなることがある。
【０２２３】
一方、フッ素含有樹脂粒子は、フッ素系樹脂を含む粒子である。ここで、フッ素樹脂とはフッ素原子を含有する樹脂であり、例えば、４  フッ化エチレン樹脂、３  フッ化塩化エチレン樹脂、６  フッ化プロピレン樹脂、フッ化ビニル樹脂、フッ化ビニリデン樹脂、２  フッ化２  塩化エチレン樹脂及びこれらの共重合体が挙げられ、これらの中から１  種を単独で又は２種以上を適宜選択して使用することが望ましい。上記の中でも特に、４  フッ化エチレン樹脂、フッ化ビニリデン樹脂が好ましい。
【０２２４】
フッ素系樹脂粒子の一次粒径は、０．０５μｍ以上１μｍ以下が好ましく、０．１μｍ以上０．５μｍ以下がより好ましい。一次粒径が０．０５μｍ未満であると、分散時に凝集し易くなる傾向があり、他方、１μｍを超えると画質欠陥が発生し易くなる傾向がある。
【０２２５】
フッ素含有樹脂粒子の含有量は、電荷輸送層６の固形分全量に対し、０．１質量％以上４０質量％が好ましく、１質量％以上３０質量％以下がより好ましい。フッ素含有樹脂粒子の含有量が０．１質量％未満ではフッ素含有樹脂粒子の分散による改質効果が不十分となる傾向があり、他方、４０質量％を越えると光通過性が低下し、かつ、繰返し使用による残留電位の上昇が生じる傾向がある。
【０２２６】
これら以外は、上述と同様であり、重複する説明は省略する。
【０２２７】
（画像形成装置及びプロセスカートリッジ）
図６は、実施形態に係る画像形成装置を示す模式図である。図６に示す画像形成装置１００は、画像形成装置本体（図示せず）に、上述した本実施形態に係る電子写真感光体１を備えるプロセスカートリッジ２０と、露光装置３０と、転写装置４０と、中間転写体５０とを備える。なお、画像形成装置１００において、露光装置３０はプロセスカートリッジ２０の開口部から電子写真感光体１に露光可能な位置に配置されており、転写装置４０は中間転写体５０を介して電子写真感光体１に対向する位置に配置されており、中間転写体５０はその少なくとも一部が電子写真感光体１に接触するように配置されている。
【０２２８】
プロセスカートリッジ２０は、ケース内に電子写真感光体１とともに帯電装置２１、現像装置２５、クリーニング装置２７及び繊維状部材（平ブラシ状）２９を、組み合わせて一体化したものである。なお、一体化したものを収納するケースには、露光のための開口部が設けられている。
【０２２９】
ここで、帯電装置２１は、電子写感光体１を接触方式により帯電させるものである。また、現像装置２５は、電子写真感光体１上の静電潜像を現像してトナー像を形成するものである。
【０２３０】
以下、現像装置２５に使用されるトナーについて説明する。かかるトナーとしては、平均形状係数（ＭＬ２／Ａ×π／４×１００、ここでＭＬはトナー粒子の最大長を表し、Ａはトナー粒子の投影面積を表す）が１００以上１５０以下であることが望ましく、１００以上１４０以下であることがより望ましい。さらに、トナーとしては、体積平均粒子径が２μｍ以上１２μｍ以下であることが望ましく、３μｍ以上１２μｍ以下であることがより望ましく、３μｍ以上９μｍ以下であることがさらに望ましい。この如く平均形状係数及び体積平均粒子径を満たすトナーを用いることにより、他のトナーと比べ、高い現像、転写性、及び高画質の画像が得られる。
【０２３１】
トナーは、上記平均形状係数及び体積平均粒子径を満足する範囲のものであれば特に製造方法により限定されるものではないが、例えば、結着樹脂、着色剤及び離型剤、必要に応じて帯電制御剤等を加えて混練、粉砕、分級する混練粉砕法；混練粉砕法にて得られた粒子を機械的衝撃力又は熱エネルギーにて形状を変化させる方法；結着樹脂の重合性単量体を乳化重合させ、形成された分散液と、着色剤及び離型剤、必要に応じて帯電制御剤等の分散液とを混合し、凝集、加熱融着させ、トナー粒子を得る乳化重合凝集法；結着樹脂を得るための重合性単量体と、着色剤及び離型剤、必要に応じて帯電制御剤等の溶液を水系溶媒に懸濁させて重合する懸濁重合法；結着樹脂と、着色剤及び離型剤、必要に応じて帯電制御剤等の溶液とを水系溶媒に懸濁させて造粒する溶解懸濁法等により製造されるトナーが使用される。
【０２３２】
また、上記方法で得られたトナーをコアにして、さらに凝集粒子を付着、加熱融合してコアシェル構造をもたせる製造方法等、公知の方法を使用してもよい。なお、トナーの製造方法としては、形状制御、粒度分布制御の観点から水系溶媒にて製造する懸濁重合法、乳化重合凝集法、溶解懸濁法が望ましく、乳化重合凝集法が特に望ましい。
【０２３３】
トナー母粒子は、結着樹脂、着色剤及び離型剤からなり、必要であれば、シリカや帯電制御剤を含有して構成される。
【０２３４】
トナー母粒子に使用される結着樹脂としては、スチレン、クロロスチレン等のスチレン類、エチレン、プロピレン、ブチレン、イソプレン等のモノオレフィン類、酢酸ビニル、プロピオン酸ビニル、安息香酸ビニル、酪酸ビニル等のビニルエステル類、アクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等のα−メチレン脂肪族モノカルボン酸エステル類、ビニルメチルエーテル、ビニルエチルエーテル、ビニルブチルエーテル等のビニルエーテル類、ビニルメチルケトン、ビニルヘキシルケトン、ビニルイソプロペニルケトン等のビニルケトン類等の単独重合体及び共重合体、ジカルボン酸類とジオール類との共重合によるポリエステル樹脂等が挙げられる。
【０２３５】
特に代表的な結着樹脂としては、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン、ポリプロピレン、ポリエステル樹脂等が挙げられる。さらに、ポリウレタン、エポキシ樹脂、シリコーン樹脂、ポリアミド、変性ロジン、パラフィンワックス等が挙げられる。
【０２３６】
また、着色剤としては、マグネタイト、フェライト等の磁性粉、カーボンブラック、アニリンブルー、カルコイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．Ｉ．ピグメント・イエロー１７、Ｃ．Ｉ．ピグメント・ブルー１５：１、Ｃ．Ｉ．ピグメント・ブルー１５：３等を代表的なものとして例示される。
【０２３７】
離型剤としては、低分子ポリエチレン、低分子ポリプロピレン、フィッシャートロピィシュワックス、モンタンワックス、カルナバワックス、ライスワックス、キャンデリラワックス等を代表的なものとして例示される。
【０２３８】
また、帯電制御剤としては、公知のものが使用されるが、アゾ系金属錯化合物、サリチル酸の金属錯化合物、極性基を含有するレジンタイプの帯電制御剤が用いられ得る。湿式製法でトナーを製造する場合、イオン強度の制御と廃水汚染の低減の点で水に溶解しにくい素材を使用することが望ましい。また、トナーとしては、磁性材料を内包する磁性トナー及び磁性材料を含有しない非磁性トナーのいずれであってもよい。
【０２３９】
現像装置２５に用いるトナーとしては、上記トナー母粒子及び上記外添剤をヘンシェルミキサー又はＶブレンダー等で混合することによって製造される。また、トナー母粒子を湿式にて製造する場合は、湿式にて外添することも可能である。
【０２４０】
現像装置２５に用いるトナーには滑性粒子を添加してもよい。滑性粒子としては、グラファイト、二硫化モリブデン、滑石、脂肪酸、脂肪酸金属塩等の固体潤滑剤や、ポリプロピレン、ポリエチレン、ポリブテン等の低分子量ポリオレフィン類、加熱により軟化点を有するシリコーン類、オレイン酸アミド、エルカ酸アミド、リシノール酸アミド、ステアリン酸アミド等の如く脂肪族アミド類やカルナウバワックス、ライスワックス、キャンデリラワックス、木ロウ、ホホバ油等の如く植物系ワックス、ミツロウの如く動物系ワックス、モンタンワックス、オゾケライト、セレシン、パラフィンワックス、マイクロクリスタリンワックス、フィッシャートロプシュワックス等の如く鉱物、石油系ワックス、及びそれらの変性物が使用される。これらは、１種を単独で、又は２種以上を併用して使用される。但し、体積平均粒径としては０．１μｍ以上１０μｍ以下の範囲が望ましく、上記化学構造のものを粉砕して、粒径をそろえてもよい。トナーへの添加量は望ましくは０．０５質量％以上２．０質量％以下、より望ましくは０．１質量％以上１．５質量％以下の範囲である。
【０２４１】
現像装置２５に用いるトナーには、電子写真感光体表面の付着物、劣化物除去の目的等で、無機粒子、有機粒子、該有機粒子に無機粒子を付着させた複合粒子等を加えてもよい。
【０２４２】
無機粒子としては、シリカ、アルミナ、チタニア、ジルコニア、チタン酸バリウム、チタン酸アルミニウム、チタン酸ストロンチウム、チタン酸マグネシウム、酸化亜鉛、酸化クロム、酸化セリウム、酸化アンチモン、酸化タングステン、酸化スズ、酸化テルル、酸化マンガン、酸化ホウ素、炭化ケイ素、炭化ホウ素、炭化チタン、窒化ケイ素、窒化チタン、窒化ホウ素等の各種無機酸化物、窒化物、ホウ化物等が好適に使用される。
【０２４３】
また、上記無機粒子を、テトラブチルチタネート、テトラオクチルチタネート、イソプロピルトリイソステアロイルチタネート、イソプロピルトリデシルベンゼンスルフォニルチタネート、ビス（ジオクチルパイロフォスフェート）オキシアセテートチタネート等のチタンカップリング剤、γ−（２−アミノエチル）アミノプロピルトリメトキシシラン、γ−（２−アミノエチル）アミノプロピルメチルジメトキシシラン、γ−メタクリロキシプロピルトリメトキシシラン、Ｎ−β−（Ｎ−ビニルベンジルアミノエチル）γ−アミノプロピルトリメトキシシラン塩酸塩、ヘキサメチルジシラザン、メチルトリメトキシシラン、ブチルトリメトキシシラン、イソブチルトリメトキシシラン、ヘキシルトエリメトキシシラン、オクチルトリメトキシシラン、デシルトリメトキシシラン、ドデシルトリメトキシシラン、フェニルトリメトキシシラン、ｏ−メチルフェニルトリメトキシシラン、ｐ−メチルフェニルトリメトキシシラン等のシランカップリング剤等で処理を行ってもよい。また、シリコーンオイル、ステアリン酸アルミニウム、ステアリン酸亜鉛、ステアリン酸カルシウム等の高級脂肪酸金属塩によって疎水化処理したものも望ましく使用される。
【０２４４】
有機粒子としては、スチレン樹脂粒子、スチレンアクリル樹脂粒子、ポリエステル樹脂粒子、ウレタン樹脂粒子等が挙げられる。
【０２４５】
粒子径としては、体積平均平均粒子径で望ましくは５ｎｍ以上１０００ｎｍ以下、より望ましくは５ｎｍ以上８００ｎｍ以下、さらに望ましくは５ｎｍ以上７００ｎｍ以下でのものが使用される。体積平均粒子径が、上記下限値未満であると、研磨能力に欠ける傾向があり、他方、上記上限値を超えると、電子写真感光体表面に傷を発生しやすくなる傾向がある。また、上述した粒子と滑性粒子との添加量の和が０．６質量％以上であることが望ましい。
【０２４６】
トナーに添加されるその他の無機酸化物としては、粉体流動性、帯電制御等の為、１次粒径が４０ｎｍ以下の小径無機酸化物を用い、更に付着力低減や帯電制御の為、それより大径の無機酸化物を添加することが望ましい。これらの無機酸化物粒子は公知のものを使用してもよいが、精密な帯電制御を行なう為にはシリカと酸化チタンを併用することが望ましい。また、小径無機粒子については表面処理することにより、分散性が高くなり、粉体流動性を上げる効果が大きくなる。さらに、炭酸カルシウム、炭酸マグネシウム等の炭酸塩や、ハイドロタルサイト等の無機鉱物を添加することも放電精製物を除去するために望ましい。
【０２４７】
また、電子写真用カラートナーはキャリアと混合して使用されるが、キャリアとしては、鉄粉、ガラスビーズ、フェライト粉、ニッケル粉又はそれ等の表面に樹脂コーティングを施したものが使用される。また、キャリアとの混合割合は、任意に設定される。
【０２４８】
クリーニング装置２７は、繊維状部材（ロール形状）２７ａと、クリーニングブレード（ブレード部材）２７ｂとを備える。
【０２４９】
クリーニング装置２７は、繊維状部材２７ａ及びクリーニングブレード２７ｂが設けられているが、クリーニング装置としてはどちらか一方を備えるものでもよい。繊維状部材２７ａとしては、ロール形状の他に歯ブラシ状（平ブラシ状）としてもよい。また、繊維状部材２７ａは、クリーニング装置本体に固定してもよく、回転可能に支持されていてもよく、さらに感光体軸方向にオシレーション可能に支持されていてもよい。繊維状部材２７ａとしては、ポリエステル、ナイロン、アクリル等や、トレシー（東レ社製）等の極細繊維からなる布状のもの、ナイロン、アクリル、ポリオレフィン、ポリエステル等の樹脂繊維を基材状又は絨毯状に植毛したブラシ状のもの等が挙げられる。また、繊維状部材２７ａとしては、上述したものに、導電性粉末やイオン導電剤を配合して導電性を付与したり、繊維一本一本の内部又は外部に導電層が形成されたもの等を用いてもよい。導電性を付与した場合、その抵抗値としては繊維単体で１０２Ω以上１０９Ω以下のものが望ましい。また、繊維状部材２７ａの繊維の太さは、望ましくは３０ｄ（デニール）以下、より望ましくは２０ｄ以下であり、繊維の密度は望ましくは２万本／ｉｎｃｈ２以上、より望ましくは３万本／ｉｎｃｈ２以上である。
【０２５０】
クリーニング装置２７には、クリーニングブレード、クリーニングブラシで感光体表面の付着物（例えば、放電生成物）を除去することが求められる。この目的を長期に渡って達成すると共にクリーニング部材の機能を安定化させるために、クリーニング部材には、金属石鹸、高級アルコール、ワックス、シリコーンオイルなどの潤滑性物質（潤滑成分）を供給することが望ましい。
【０２５１】
例えば、繊維状部材２７ａとしてロール状のものを用いる場合、金属石鹸、ワックス等の潤滑性物質と接触させ、電子写真感光体表面に潤滑成分を供給することが望ましい。クリーニングブレード２７ｂとしては、通常のゴムブレードが用いられる。このようにクリーニングブレード２７ｂとしてゴムブレードを使用する場合には、電子写真感光体表面に潤滑成分を供給することは、ブレードの欠けや磨耗を抑制することに特に効果的である。
【０２５２】
以上説明したプロセスカートリッジ２０は、画像形成装置本体に対して着脱自在としたものであり、画像形成装置本体とともに画像形成装置を構成するものである。
【０２５３】
露光装置３０としては、帯電した電子写真感光体１を露光して静電潜像を形成させるものであればよい。また、露光装置３０の光源としては、マルチビーム方式の面発光レーザを用いることが望ましい。
【０２５４】
転写装置４０としては、電子写真感光体１上のトナー像を被転写媒体（中間転写体５０）に転写するものであればよく、例えば、ロール形状の通常使用されるものが使用される。
【０２５５】
中間転写体５０としては、半導電性を付与したポリイミド、ポリアミドイミド、ポリカーボネート、ポリアリレート、ポリエステル、ゴム等のベルト状のもの（中間転写ベルト）が使用される。また、中間転写体５０の形態としては、ベルト状以外にドラム状のものが用いられる。なお、この中間転写体を備えていない直接転写方式の画像形成装置もあるが、本実施形態に係る電子写真感光体はこの如く画像形成装置に好適である。
【０２５６】
なお、被転写媒体とは、電子写真感光体１上に形成されたトナー像を転写する媒体であれば特に制限はない。例えば、電子写真感光体１から直接、紙等に転写する場合は紙等が被転写媒体であり、また、中間転写体５０を用いる場合には中間転写体が被転写媒体になる。
【０２５７】
図７は、他の実施形態に係る画像形成装置を示す模式図である。図７に示す画像形成装置１１０は、電子写真感光体１が画像形成装置本体に固定され、帯電装置２２、現像装置２５及びクリーニング装置２７がそれぞれカートリッジ化されており、それぞれ帯電カートリッジ、現像カートリッジ、クリーニングカートリッジとして独立して備えられている。なお、帯電装置２２は、コロナ放電方式により帯電させる帯電装置を備えている。
【０２５８】
画像形成装置１１０においては、電子写真感光体１とそれ以外の各装置が分離されており、帯電装置２２、現像装置２５及びクリーニング装置２７が画像形成装置本体にビス、かしめ、接着又は溶接により固定されることなく、引き出し、押しこみによる操作にて脱着可能である。
【０２５９】
本実施形態に係る電子写真感光体は耐久性に優れるため、カートリッジ化することが不要となる場合がある。したがって、帯電装置２２、現像装置２５又はクリーニング装置２７をそれぞれ本体にビス、かしめ、接着又は溶接により固定されることなく、引き出し、押しこみによる操作にて脱着可能な構成とすることで、１プリント当りの部材コストが低減される。また、これらの装置のうち２つ以上を一体化したカートリッジとして着脱可能とすることもでき、それにより１プリント当りの部材コストがさらに低減される。
【０２６０】
なお、画像形成装置１１０は、帯電装置２２、現像装置２５及びクリーニング装置２７がそれぞれカートリッジ化されている以外は、画像形成装置１００と同様の構成を有している。
【０２６１】
図８は、他の実施形態に係る画像形成装置を示す模式図である。画像形成装置１２０は、プロセスカートリッジ２０を４つ搭載したタンデム方式のフルカラー画像形成装置である。画像形成装置１２０では、中間転写体５０上に４つのプロセスカートリッジ２０がそれぞれ並列に配置されており、１色に付き１つの電子写真感光体が使用される構成となっている。なお、画像形成装置１２０は、タンデム方式であること以外は、画像形成装置１００と同様の構成を有している。
【０２６２】
タンデム方式の画像形成装置１２０では、各色の使用割合により各電子写真感光体の磨耗量が異なってくるために、各電子写真感光体の電気特性が異なってくる傾向がある。これに伴い、トナー現像特性が初期の状態から除々に変化してプリント画像の色合いが変化し、安定な画像を得ることができなくなる傾向にある。特に、画像形成装置を小型化するために、小径の電子写真感光体が使用される傾向にあり、３０ｍｍφ以下のものを用いたときにはこの傾向が顕著になる。ここで、電子写真感光体に、本実施形態に係る電子写真感光体の構成を採用すると、その直径を３０ｍｍφ以下とした場合にもその表面の磨耗が抑制される。したがって、本実施形態に係る電子写真感光体は、タンデム方式の画像形成装置に対して特に有効である。
【０２６３】
図９は、他の実施形態に係る画像形成装置を示す模式図である。図９に示した画像形成装置１３０は、１つの電子写真感光体で複数の色のトナー画像を形成させる、所謂４サイクル方式の画像形成装置である。画像形成装置１３０は、駆動装置（図示せず）により所定の回転速度で図中の矢印Ａの方向に回転される感光体ドラム１を備えており、感光体ドラム１の上方には、感光体ドラム１の外周面を帯電させる帯電装置２２が設けられている。
【０２６４】
また、帯電装置２２の上方には面発光レーザアレイを露光光源として備える露光装置３０が配置されている。露光装置３０は、光源から射出される複数本のレーザービームを、形成すべき画像に応じて変調すると共に、主走査方向に偏向し、感光体ドラム１の外周面上を感光体ドラム１の軸線と平行に走査させる。これにより、帯電した感光体ドラム１の外周面上に静電潜像が形成される。
【０２６５】
感光体ドラム１の側方には現像装置２５が配置されている。現像装置２５は回転可能に配置されたローラ状の収容体を備えている。この収容体の内部には４個の収容部が形成されており、各収容部には現像器２５Ｙ，２５Ｍ，２５Ｃ，２５Ｋが設けられている。現像器２５Ｙ，２５Ｍ，２５Ｃ，２５Ｋは各々現像ローラ２６を備え、内部に各々イエロー（Ｙ），マゼンタ（Ｍ），シアン（Ｃ），黒（Ｋ）の色のトナーを貯留している。
【０２６６】
画像形成装置１３０でのフルカラーの画像の形成は、感光体ドラム１が４回画像形成することにより行われる。すなわち、感光体ドラム１が４回画像形成する間、帯電装置２２は感光体ドラム１の外周面の帯電、露光装置３０は、形成すべきカラー画像を表すＹ，Ｍ，Ｃ，Ｋの画像データのうちの何れかに応じて変調したレーザビームを感光体ドラム１の外周面上で走査させることを、感光体ドラム１が１回画像形成する毎にレーザビームの変調に用いる画像データを切替えながら繰り返す。また現像装置２５は、現像器２５Ｙ，２５Ｍ，２５Ｃ，２５Ｋの何れかの現像ローラ２６が感光体ドラム１の外周面に対応している状態で、外周面に対応している現像器を作動させ、感光体ドラム１の外周面に形成された静電潜像を特定の色に現像し、感光体ドラム１の外周面上に特定色のトナー像を形成させることを、感光体ドラム１が１画像形成する毎に、静電潜像の現像に用いる現像器が切り替わるように収容体を回転させながら繰り返す。これにより、感光体ドラム１が１画像形成転する毎に、感光体ドラム１の外周面上には、Ｙ，Ｍ，Ｃ，Ｋのトナー像が順次形成されることになる。
【０２６７】
また、感光体ドラム１の下方には無端の中間転写ベルト５０が配設されている。中間転写ベルト５０はローラ５１，５３，５５に巻掛けられており、外周面が感光体ドラム１の外周面に接触するように配置されている。ローラ５１，５３，５５は図示しないモータの駆動力が伝達されて回転し、中間転写ベルト５０を図中矢印Ｂ方向に回転させる。
【０２６８】
中間転写ベルト５０を挟んで感光体ドラム１の反対側には転写装置（転写器）４０が配置されており、感光体ドラム１の外周面上に順次形成されたＹ，Ｍ，Ｃ，Ｋのトナー像は１色づつ転写装置４０によって中間転写ベルト５０の画像形成面に転写され、最終的には、Ｙ，Ｍ，Ｃ，Ｋ全ての画像が中間転写ベルト５０上に積層される。
【０２６９】
また、感光体ドラム１を挟んで現像装置２５の反対側には、感光体ドラム１の外周面に潤滑剤供給装置２９及びクリーニング装置２７が配置されている。感光体ドラム１の外周面上に形成されたトナー像が中間転写ベルト５０に転写されると、潤滑剤供給装置２９により感光体ドラム１の外周面に潤滑剤が供給され、当該外周面のうち転写されたトナー像を保持していた領域がクリーニング装置２７により清浄化される。
【０２７０】
中間転写ベルト５０よりも下方側には給紙装置６０が配置されており、給紙装置６０内には記録材料としての用紙Ｐが多数枚積層された状態で収容されている。給紙装置６０の左斜め上方には取り出しローラ６１が配置されており、取り出しローラ６１による用紙Ｐの取り出し方向下流側にはローラ対６３、ローラ６５が順に配置されている。積層状態で最も上方に位置している記録紙は、取り出しローラ６１が回転されることにより給紙装置６０から取り出され、ローラ対６３、ローラ６５によって搬送される。
【０２７１】
また、中間転写ベルト５０を挟んでローラ５５の反対側には転写装置４２が配置されている。ローラ対６３、ローラ６５によって搬送された用紙Ｐは、中間転写ベルト５０と転写器４２の間に送り込まれ、中間転写ベルト５０の画像形成面に形成されたトナー像が転写装置４２によって転写される。転写装置４２よりも用紙Ｐの搬送方向下流側には、定着ローラ対を備えた定着装置４４が配置されており、トナー像が転写された用紙Ｐは、転写されたトナー像が定着装置４４によって溶融定着された後に画像形成装置１３０の機体外へ排出され、排紙受け（図示せず）上に載る。
【実施例】
【０２７２】
以下、実施例を用いて本発明を説明するが、本発明はこれら実施例によって何ら限定されるものではない。
【０２７３】
以下、実施例及び比較例に基づき本発明を更に具体的に説明するが、本発明は以下の実施例に何ら限定されるものではない。
【０２７４】
［［実施例Ａ］］
［実施例Ａ１］
−グアナミン樹脂の作製−
Ａ−１４の構造を有するメチル化ベンゾグアナミン樹脂（スーパーベッカミン（Ｒ）１３−５３５：大日本インキ社製）５００質量部をキシレン５００質量部に溶解し、各々蒸留水３００ｍｌを用いて５回水洗した。最終洗浄水の電導度は、７μＳ／ｃｍであった。この溶液を減圧にて溶剤留去し、水あめ状の樹脂２７０質量部を得た。ここで、電導度は洗浄水を直接電導度計（Ｃｏｎｄｕｃｔｉｖｉｔｙ  ＭｅｔｅｒＤＳ−１２：堀場製作所製）を用いて室温（２０℃）にて測定した。
【０２７５】
−電子写真感光体の作製−
まず、導電性支持体として、円筒状のアルミニウム基材を準備した。
次に、酸化亜鉛（ＳＭＺ−０１７Ｎ、テイカ製）１００質量部をトルエン５００質量部と攪拌混合し、シランカップリング剤（Ａ１１００：日本ユニカー社製）２質量部を添加し、５時間攪拌した。その後トルエンを減圧蒸留にて留去し、１２０℃で２時間焼き付けを行った。得られた表面処理酸化亜鉛を蛍光Ｘ線により分析した結果、Ｓｉ元素強度の亜鉛元素強度に対する比は１．８×１０−４であった。
【０２７６】
表面処理を施した酸化亜鉛３５質量部を、硬化剤（ブロック化イソシアネート  スミジュール３１７５、住友バイエルンウレタン社製）１５質量部、ブチラール樹脂（ＢＭ−１、積水化学社製）６質量部及びメチルエチルケトン４４質量部と混合し、直径１ｍｍφのガラスビーズを用いてサンドミルにて２時間の分散処理を行い分散液を得た。得られた分散液に触媒としてジオクチルスズジラウレート０．００５質量部、シリコーン粒子（トスパール１３０、ＧＥ東芝シリコン社製）１７質量部を添加し、下引層塗布用液を得た。この塗布液を浸漬塗布法にてＡｌ基材上に塗布し、１６０℃、１００分の乾燥硬化を行い厚さ２０μｍの下引層を得た。下引層の表面粗さを、東京精密社製表面粗さ形状測定器サーフコム５７０Ａを使用し、測定距離２．５ｍｍ、走査速度０．３ｍｍ／ｓｅｃで測定したところ、十点平均粗さ（Ｒｚ）は０．２４μｍであった。
【０２７７】
次いで、Ｘ線回折スペクトルにおけるブラッグ角（２θ±０．２°）が７．５°、９．９°、１２．５°、１６．３°、１８．６°、２５．１°、２８．３°に強い回折ピークを持つヒドロキシガリウムフタロシアニンの１質量部をポリビニルブチラール（エスレックＢＭ−Ｓ、積水化学）１質量部及び酢酸ｎ−ブチル１００質量部と混合し、ガラスビーズとともにペイントシェーカーで１時間分散処理して電荷発生層形成用塗布液を得た。この塗布液を上記の下引層上に浸漬塗布し、１００℃で１０分間加熱乾燥して膜厚０．１５μｍの電荷発生層を形成した。
【０２７８】
次に、下記式（ＣＴ−１）で表わされるベンジジン化合物２質量部、及び、下記式（Ｂ−１）で表わされる構造単位を有する高分子化合物（粘度平均分子量８０，０００）２．５質量部をクロロベンゼン３５質量部に溶解させ、電荷輸送層形成用塗布液を得た。
【０２７９】
【化３４】
2009237165.tif 000035
【０２８０】
得られた塗布液を、上記電荷発生層上に浸漬塗布法で塗布し、１２０℃で４０分間加熱乾燥し、膜厚２３μｍの電荷輸送層を形成した。
【０２８１】
次いで、下記化合物（Ｉ−Ｂ）６質量部、フェノール樹脂（ＰＬ−４８５２、群栄化学社製）１質量部、前述の方法で作製したグアナミン樹脂１質量部、フタージェントＫＢ−Ｆ２Ｍ（ネオス株式会社製：構造式（１）及び（２）を有しアクリル重合体の側鎖にフッ化アルキル基で置換された炭素−炭素二重結合を有するフッ素化合物の例）０．１質量部、ブロックスルホン酸（Ｎａｃｕｒｅ５２２５：楠本化成社製）０．１質量部、２−ブタノール２５質量部を混合して保護層形成用塗布液を得た。この塗布液を前記電荷輸送層の上にスプレー塗布法により塗布し、室温（２５℃）で１０分風乾した後、１５０℃で１時間加熱処理して硬化して膜厚６μｍの保護層を形成し、目的の電子写真感光体（以下、「感光体Ａ１」という。）を得た。
同様な作業により合計１０本の感光体を作製した。
【０２８２】
【化３５】
2009237165.tif 000036
【０２８３】
［実施例Ａ２］
−電子写真感光体の作製−
実施例Ａ１と同様に電荷輸送層まで作製した。
次いで、実施例Ａ１のフタージェントＫＢ−Ｆ２ＭをフタージェントＦＴＸ−２１３Ｆ（構造式（１）又は（２）を有する構造式（３）で示されるフッ素化合物の例）に変えたほかは実施例Ａ１と同様に膜厚６μｍの保護層を形成し、目的の電子写真感光体（以下、「感光体Ａ２」という。）を得た。
同様な作業により合計１０本の感光体を作製した。
【０２８４】
［実施例Ａ３］
−電子写真感光体の作製−
実施例Ａ１と同様に電荷輸送層まで作製した。
次いで、実施例Ａ１のフタージェントＫＢ−Ｆ２ＭをフタージェントＦＴＸ−２１８Ｇ（構造式（１）又は（２）を有する構造式（５）で示されるフッ素化合物の例）に変えたほかは実施例Ａ１と同様に膜厚６μｍの保護層を形成し、目的の電子写真感光体（以下、「感光体Ａ３」という。）を得た。
同様な作業により合計１０本の感光体を作製した。
【０２８５】
［実施例Ａ４］
−電子写真感光体の作製−
実施例Ａ１と同様に電荷輸送層まで作製した。
次いで、実施例Ａ１のフタージェントＫＢ−Ｆ２ＭをフタージェントＦＴＸ−２２０Ｄ（構造式（１）又は（２）を有する構造式（５）で示されるフッ素化合物の例）に変えたほかは実施例Ａ１と同様に膜厚６μｍの保護層を形成し、目的の電子写真感光体（以下、「感光体Ａ４」という。）を得た。
同様な作業により合計１０本の感光体を作製した。
【０２８６】
［実施例Ａ５］
−電子写真感光体の作製−
実施例Ａ１と同様に電荷輸送層まで作製した。
次いで、下記化合物（Ｉ−Ｂ）３質量部、上記化合物（Ｉ−Ａ）３質量部、メラミン樹脂（ニカラックＭｗ３０：三和ケミカル社製）０．５質量部、フタージェントＫＢ−Ｆ２Ｍ（ネオス株式会社製：構造式（１）及び（２）を有しアクリル重合体の側鎖にフッ化アルキル基で置換された炭素−炭素二重結合を有するフッ素化合物の例）０．１質量部、ブロックスルホン酸（Ｎａｃｕｒｅ５２２５：楠本化成社製）０．１質量部、２−ブタノール２５質量部を混合して保護層形成用塗布液を得た。この塗布液を前記電荷輸送層の上にスプレー塗布法により塗布し、室温（２５℃）で１０分風乾した後、１５０℃で１時間加熱処理して硬化して膜厚６μｍの保護層を形成し、目的の電子写真感光体（以下、「感光体Ａ５」という。）を得た。
同様な作業により合計１０本の感光体を作製した。
【０２８７】
【化３６】
2009237165.tif 000037
【０２８８】
［実施例Ａ６］
−電子写真感光体の作製−
実施例Ａ１と同様に電荷輸送層まで作製した。
次いで、下記化合物（Ｉ−Ｃ）６質量部、実施例Ａ１で作製したグアナミン樹脂１部、フタージェントＫＢ−Ｆ２Ｍ（ネオス株式会社製：構造式（１）及び（２）を有しアクリル重合体の側鎖にフッ化アルキル基で置換された炭素−炭素二重結合を有するフッ素化合物の例））０．１質量部、ブロックスルホン酸（Ｎａｃｕｒｅ５２２５：楠本化成社製）０．１質量部、２−ブタノール２５質量部を混合して保護層形成用塗布液を得た。この塗布液を前記電荷輸送層の上にスプレー塗布法により塗布し、室温（２５℃）で１０分風乾した後、１５０℃で１時間加熱処理して硬化して膜厚６μｍの保護層を形成し、目的の電子写真感光体（以下、「感光体Ａ６」という。）を得た。
同様な作業により合計１０本の感光体を作製した。
【０２８９】
【化３７】
2009237165.tif 000038
【０２９０】
［実施例Ａ７］
−電子写真感光体の作製−
実施例Ａ１と同様に電荷輸送層まで作製した。
次いで、下記化合物（Ｉ−Ｄ）３質量部、上記化合物（Ｉ−Ａ）３質量部、メラミン樹脂（ニカラックＭｗ３０：三和ケミカル社製）０．５質量部、フタージェントＫＢ−Ｆ２Ｍ（ネオス株式会社製：構造式（１）及び（２）を有しアクリル重合体の側鎖にフッ化アルキル基で置換された炭素−炭素二重結合を有するフッ素化合物の例）０．１質量部、ブロックスルホン酸（Ｎａｃｕｒｅ５２２５：楠本化成社製）０．１質量部、２−ブタノール２５質量部を混合して保護層形成用塗布液を得た。この塗布液を前記電荷輸送層の上にスプレー塗布法により塗布し、室温（２５℃）で１０分風乾した後、１５０℃で１時間加熱処理して硬化して膜厚６μｍの保護層を形成し、目的の電子写真感光体（以下、「感光体Ａ７」という。）を得た。
同様な作業により合計１０本の感光体を作製した。
【０２９１】
【化３８】
2009237165.tif 000039
【０２９２】
［実施例Ａ８］
−電子写真感光体の作製−
実施例Ａ１と同様に電荷輸送層まで作製した。
次いで、下記化合物（ＩＩ−Ａ）５質量部、フェノール樹脂（ＰＬ−４８５２、群栄化学社製）２質量部、フタージェントＫＢ−Ｆ２Ｍ（ネオス株式会社製：構造式（１）及び（２）を有しアクリル重合体の側鎖にフッ化アルキル基で置換された炭素−炭素二重結合を有するフッ素化合物の例）  ０．１質量部、ブロックスルホン酸（Ｎａｃｕｒｅ５２２５：楠本化成社製）０．１質量部、２−ブタノール２５質量部を混合して保護層形成用塗布液を得た。この塗布液を前記電荷輸送層の上にスプレー塗布法により塗布し、室温（２５℃）で１０分風乾した後、１５０℃で１時間加熱処理して硬化して膜厚６μｍの保護層を形成し、目的の電子写真感光体（以下、「感光体Ａ８」という。）を得た。
同様な作業により合計１０本の感光体を作製した。
【０２９３】
【化３９】
2009237165.tif 000040
【０２９４】
［実施例Ａ９］
−電子写真感光体の作製−
実施例Ａ１と同様に電荷輸送層まで作製した。
次いで、下記化合物（ＩＩＩ−Ａ）４質量部、Ｍｅ（ＭｅＯ）２−Ｓｉ−（ＣＨ２）６−Ｓｉ−Ｍｅ（ＯＭｅ）２：２質量部、２−ブタノール２５質量部を混合して、さらに陽イオン交換樹脂（アンバーリスト１５Ｅ）０．６質量部、蒸留水０．５質量部を混合し３０分間加水分解を行った。加水分解したものからイオン交換樹脂をろ別し、アルミニウムトリスアセチルアセトナート  ０．２質量部、アセチルアセトン  ０．２質量部、フェノール樹脂（ＰＬ−４８５２、群栄化学社製）１質量部、フタージェントＫＢ−Ｆ２Ｍ（ネオス株式会社製：構造式（１）及び（２）を有しアクリル重合体の側鎖にフッ化アルキル基で置換された炭素−炭素二重結合を有するフッ素化合物の例）  ０．１質量部、ブロックスルホン酸（Ｎａｃｕｒｅ５２２５：楠本化成社製）０．１質量部を混合して保護層形成用塗布液を得た。この塗布液を前記電荷輸送層の上にスプレー塗布法により塗布し、室温（２５℃）で１０分風乾した後、１５０℃で１時間加熱処理して硬化して膜厚６μｍの保護層を形成し、目的の電子写真感光体（以下、「感光体Ａ９」という。）を得た。
同様な作業により合計１０本の感光体を作製した。
【０２９５】
【化４０】
2009237165.tif 000041
【０２９６】
［実施例Ａ１０］
−電子写真感光体の作製−
実施例Ａ１と同様に電荷輸送層まで作製した。
次いで、下記化合物（ＩＶ−Ａ）４．５質量部、フェノール樹脂（ＰＬ−４８５２、群栄化学社製）２質量部、フタージェントＫＢ−Ｆ２Ｍ（ネオス株式会社製：構造式（１）及び（２）を有しアクリル重合体の側鎖にフッ化アルキル基で置換された炭素−炭素二重結合を有するフッ素化合物の例）  ０．１質量部、ブロックスルホン酸（Ｎａｃｕｒｅ５２２５：楠本化成社製）０．１質量部、２−ブタノール２５質量部を混合して保護層形成用塗布液を得た。この塗布液を前記電荷輸送層の上にスプレー塗布法により塗布し、室温（２５℃）で１０分風乾した後、１５０℃で１時間加熱処理して硬化して膜厚６μｍの保護層を形成し、目的の電子写真感光体（以下、「感光体Ａ１０」という。）を得た。
同様な作業により合計１０本の感光体を作製した。
【０２９７】
【化４１】
2009237165.tif 000042
【０２９８】
［実施例Ａ１１］
−電子写真感光体の作製−
実施例Ａ１と同様に電荷輸送層まで作製した。
次いで、下記の化合物（Ｖ−Ａ）５質量部、フェノール樹脂（ＰＬ−４８５２、群栄化学社製）２質量部、フタージェントＫＢ−Ｆ２Ｍ（ネオス株式会社製：構造式（１）及び（２）を有しアクリル重合体の側鎖にフッ化アルキル基で置換された炭素−炭素二重結合を有するフッ素化合物の例）  ０．１質量部、ブロックスルホン酸（Ｎａｃｕｒｅ５２２５：楠本化成社製）０．１質量部、２−ブタノール２５質量部を混合して保護層形成用塗布液を得た。この塗布液を前記電荷輸送層の上にスプレー塗布法により塗布し、室温（２５℃）で１０分風乾した後、１５０℃で１時間加熱処理して硬化して膜厚６μｍの保護層を形成し、目的の電子写真感光体（以下、「感光体Ａ１１」という。）を得た。
同様な作業により合計１０本の感光体を作製した。
【０２９９】
【化４２】
2009237165.tif 000043
【０３００】
［実施例Ａ１２］
−電子写真感光体の作製−
実施例Ａ１と同様に電荷輸送層まで作製した。
次いで、下記化合物（ＶＩ−Ａ）４質量部、フェノール樹脂（ＰＬ−４８５２、群栄化学社製）２質量部、フタージェントＫＢ−Ｆ２Ｍ（ネオス株式会社製：構造式（１）及び（２）を有しアクリル重合体の側鎖にフッ化アルキル基で置換された炭素−炭素二重結合を有するフッ素化合物の例）  ０．１質量部、ブロックスルホン酸（Ｎａｃｕｒｅ５２２５：楠本化成社製）０．１質量部、２−ブタノール２５質量部を混合して保護層形成用塗布液を得た。この塗布液を前記電荷輸送層の上にスプレー塗布法により塗布し、室温（２５℃）で１０分風乾した後、１５０℃で１時間加熱処理して硬化して膜厚６μｍの保護層を形成し、目的の電子写真感光体（以下、「感光体Ａ１２」という。）を得た。
同様な作業により合計１０本の感光体を作製した。
【０３０１】
【化４３】
2009237165.tif 000044
【０３０２】
［実施例Ａ１３］
−電子写真感光体の作製−
実施例Ａ１と同様に電荷輸送層まで作製した。
次いで、上記化合物（ＶＩＩ−１３）６質量部、アクリル樹脂（ＫＡＹＡＲＡＤ  ＴＨＥ−３３０：日本化薬社製）４質量部、光硬化促進剤（ＫＡＹＡＣＵＲＥ  ＤＭＢＩ：日本化薬社製）０．３質量部、フタージェントＫＢ−Ｆ２Ｍ（ネオス株式会社製：構造式（１）及び（２）を有しアクリル重合体の側鎖にフッ化アルキル基で置換された炭素−炭素二重結合を有するフッ素化合物の例）０．１質量部、２−ブタノール２５質量部を混合して保護層形成用塗布液を得た。この塗布液を前記電荷輸送層の上にスプレー塗布法により塗布し、室温（２５℃）で１０分風乾した後、１２０℃で２０分間加熱処理し、高圧水銀灯により１２００μＪ／ｃｍ２の紫外光照射を行い、さらに１４０℃で３０分乾燥し、目的の電子写真感光体（以下、「感光体Ａ１３」という。）を得た。
同様な作業により合計１０本の感光体を作製した。
【０３０３】
［実施例Ａ１４］
−電子写真感光体の作製−
実施例Ａ１と同様に電荷輸送層まで作製した。
上記（ＩＩＩ−Ａ）４質量部、Ｍｅ（ＭｅＯ）２−Ｓｉ−（ＣＨ２）４−Ｓｉ−Ｍｅ（ＯＭｅ）２：２質量部、２−ブタノール２５質量部を混合して、さらに陽イオン交換樹脂（アンバーリスト１５Ｅ：ローム  アンド  ハース社製）０．６質量部、蒸留水０．５質量部を混合し３０分間加水分解を行った。加水分解したものからイオン交換樹脂をろ別し、アルミニウムトリスアセチルアセトナート０．２質量部、アセチルアセトン  ０．２質量部、ポリビニルブチラール樹脂（エスレックＢＭ−１、積水化学社製）１質量部、フタージェントＫＢ−Ｆ２Ｍ（ネオス株式会社製：構造式（１）及び（２）を有しアクリル重合体の側鎖にフッ化アルキル基で置換された炭素−炭素二重結合を有するフッ素化合物の例）  ０．１質量部、ブロックスルホン酸（Ｎａｃｕｒｅ５２２５：楠本化成社製）０．１質量部を混合して保護層形成用塗布液を得た。この塗布液を前記電荷輸送層の上にスプレー塗布法により塗布し、室温（２５℃）で１０分風乾した後、１５０℃で１時間加熱処理して硬化して膜厚６μｍの保護層を形成し、目的の電子写真感光体（以下、「感光体Ａ９」という。）を得た。
同様な作業により合計１０本の感光体を作製した。
【０３０４】
［比較例Ａ１］
−電子写真感光体の作製−
実施例Ａ１で用いたフタージェントＫＢ−Ｆ２Ｍ（ネオス株式会社製）を用いなかったほかは実施例１と同様に、目的の電子写真感光体（以下、「感光体比較Ａ１」という。）を得た。なお、比較例１で作製した感光体には突起状欠陥が多数見られた。
同様な作業により合計１０本の感光体を作製した。
【０３０５】
［比較例Ａ２］
−電子写真感光体の作製−
実施例Ａ１で用いたフタージェントＫＢ−Ｆ２Ｍ（ネオス株式会社製）の代わりにパーフルオロオクタンスルホン酸を用いたほかは実施例Ａ１と同様に、目的の電子写真感光体（以下、「感光体比較Ａ２」という。）を得た。
同様な作業により合計１０本の感光体を作製した。
【０３０６】
［評価］
実施例、比較例で作製した電子写真感光体を用い画像形成装置を作製した。また、電子写真感光体以外の要素は富士ゼロックス製プリンターＤｏｃｕＣｅｎｔｒｅ  Ｃ６５５０Ｉ  と同様のものを用いた。
【０３０７】
まず、作製した各感光体の最表面層の塗布性について以下のようにして評価した。
各実施例で作製した１０本の感光体について画像形成装置を作製し、ハーフトーン再現性を常温常湿（２０℃４５％ＲＨ）の環境下で画像形成テスト（画像濃度５％、マゼンタ１００％）を実施しハーフトーンのムラが見られる確率を検査した。なお、本テスト条件においては、各カートリッジのプロセスは通常通り行われるが、マゼンタ以外のカートリッジのトナーは使用（供給）されない。
【０３０８】
次に、各感光体を用いた各画像形成装置の中で上記テストにおいて最もハーフトーンのムラが少なかった各画像形成装置について、高温高湿（２９℃８０％ＲＨ）の環境下で１万枚分の画像形成テスト（画像濃度１５％、マゼンタ１００％）を実施した。なお、本テスト条件においては、各カートリッジのプロセスは通常通り行われるが、マゼンタ以外のカートリッジのトナーは使用（供給）されない。テスト後、以下の評価を行った。なお、電子写真感光体最表面の傷・はがれ及び付着物の有無を評価した。これを実機走行試験１とした。
なお、画像形成テストには、富士ゼロックスオフィスサプライ製  Ｊ紙（Ａ３サイズ）を用いた。
【０３０９】
−トナーのクリーニング性−
トナーのクリーニング性は目視にて判断し、以下の評価基準：
Ａ：良好
Ｂ：部分的にスジ等の画質欠陥あり（画質上は問題なし）
Ｃ：広範に画質欠陥あり（画質上の問題あり）
に基づいて評価した。
【０３１０】
−細線再現性−
上記の高温高湿環境下での画像形成テストの後、及び、それに続く低温低湿環境下での画像形成テストの後に、１ｄｏｔ線及（１ドット線）び２ｄｏｔ線（２ドット線）を有する細線評価用の画像をプリントし、その細線画像について細線再現性を、以下の評価基準：
Ａ：１ｄｏｔ線及び２ｄｏｔ線の細り発生せず。
Ｂ：２ｄｏｔ線に５０％以下の細り発生。
Ｃ：２ｄｏｔ線に５０％を越える細りが発生、１ｄｏｔ線の途切れが発生。
に基づいて評価した。
【０３１１】
−ハーフトーン再現性−
ハーフトーン再現性は拡大鏡を用いて判断し、以下の評価基準：
Ａ：ハーフトーン画像異常なし
Ｂ：ハーフトーンのムラが若干見られる。（実用上は問題なし）
Ｃ：ハーフトーンのムラが見られる。（スペックの厳しいカラー機では問題あり）
に基づいて評価した。
【０３１２】
−異音−
異音については以下の評価基準：
Ａ：走行時、停止時ともに異音せず
Ｂ：停止時にわずかに異音（実用上は問題なし）
Ｃ：走行中異音（実用上の問題あり）
に基づいて評価した。
【０３１３】
−ブレードかけ−
ブレードかけレーザー顕微鏡を用いて、以下の評価基準：
Ａ：１００μｍ以上の幅のかけが見られない
Ｂ：１００μｍ以上の幅のかけが１個以上３個以下  （実用上は問題なし）
Ｃ：１００μｍ以上の幅のかけが４個以上  （実用上の問題あり）
に基づいて評価した。
【０３１４】
−感光体の傷・はがれ−
感光体の傷・はがれの有無は目視にて判断し、以下の評価基準：
Ａ：傷・はがれ無し、
Ｂ：部分的に傷・はがれあり（画質上は問題なし）
Ｃ：傷・はがれあり（画質上の問題あり）
に基づいて評価した。
【０３１５】
−感光体の付着物の有無−
付着物の有無は目視にて判定し、以下の評価基準：
Ａ：付着物無し
Ｂ：部分的に付着あり（画質上は問題なし）
Ｃ：付着あり（画質上の問題あり）
に基づいて評価した。
【０３１６】
また、低温低湿（１０℃、２５％ＲＨ）で画像形成テストを行った以外は、実機走行試験１と同様に、クリーニング性、画質、異音、クリーニングブレードのかけについて評価を行った。これを実機走行試験２とした。
【０３１７】
以上の結果を表１に示す。
【０３１８】
【表１】
2009237165.tif 000045
【０３１９】
上記結果から、本実施例では、比較例に比べ、クリーニング性、細線再現性、ハーフトーン再現性、異音、ブレードかけ、感光体最表面の傷・付着物、最表面層の塗布性に優れることがわかる。
【０３２０】
［［実施例Ｂ］］
［実施例Ｂ１］
以下の如く電子写真感光体を作製した。  
酸化亜鉛：（平均粒子径７０ｎｍ：テイカ社製：比表面積値１５ｍ２／ｇ）１００質量部をテトラヒドロフラン５００質量部と攪拌混合し、シランカップリング剤（ＫＢＭ５０３：信越化学社製）１．３質量部を添加し、２時間攪拌した。その後トルエンを減圧蒸留にて留去し、１２０℃で３時間焼き付けを行い、シランカップリング剤表面処理酸化亜鉛を得た。
【０３２１】
前記表面処理を施した酸化亜鉛１１０質量部を５００質量部のテトラヒドロフランと攪拌混合し、アリザリン０．６質量部を５０質量部のテトラヒドロフランに溶解させた溶液を添加し、５０℃にて５時間攪拌した。その後、減圧ろ過にてアリザリンを付与させた酸化亜鉛をろ別し、さらに６０℃で減圧乾燥を行いアリザリン付与酸化亜鉛を得た。
【０３２２】
このアリザリン付与酸化亜鉛６０質量部と硬化剤  （ブロック化イソシアネート  スミジュール３１７５、住友バイエルンウレタン社製）  ：１３．５質量部とブチラール樹脂  （エスレックＢＭ−１、積水化学社製）  １５質量部をメチルエチルケトン８５質量部に溶解した溶液３８質量部とメチルエチルケトン  ：２５質量部とを混合し、１ｍｍφのガラスビーズを用いてサンドミルにて２時間の分散を行い分散液を得た。
【０３２３】
得られた分散液に触媒としてジオクチルスズジラウレート：０．００５質量部、シリコーン樹脂粒子（トスパール１４５、ＧＥ東芝シリコーン社製）：４０質量部を添加し、下引層塗布用液を得た。この塗布液を浸漬塗布法にて直径３０ｍｍ、長さ３４０ｍｍ、肉厚１ｍｍのアルミニウム基材上に塗布し、１７０℃、４０分の乾燥硬化を行い厚さ１８μｍの下引き層を得た。
【０３２４】
電荷発生物質としてのＣｕｋα特性Ｘ線を用いたＸ線回折スペクトルのブラッグ角度（２θ±０．２°）が少なくとも７．３゜，１６．０゜，２４．９゜，２８．０゜の位置に回折ピークを有するヒドロキシガリウムフタロシアニン１５質量部、結着樹脂としての塩化ビニル・酢酸ビニル共重合体樹脂（ＶＭＣＨ、日本ユニカー社製）１０質量部、ｎ−酢酸ブチル２００質量部からなる混合物を、直径１ｍｍφのガラスビーズを用いてサンドミルにて４時間分散した。得られた分散液にｎ−酢酸ブチル１７５質量部、メチルエチルケトン１８０質量部を添加し、攪拌して電荷発生層用の塗布液を得た。この電荷発生層用塗布液を下引き層上に浸漬塗布し、常温（２５℃）で乾燥して、膜厚が０．２μｍの電荷発生層を形成した。
【０３２５】
次に、下記構造式（α）のベンジジン系化合物４０質量部、下記構造式（β）のトリアリールアミン系化合物４０質量部、ビスフェノールＺ  ポリカーボネート樹脂（分子量３２，０００）１２０質量部、及びフタージェントＫＢ−Ｆ２Ｍ（ネオス株式会社製：構造式（１）及び（２）を有しアクリル重合体の側鎖にフッ化アルキル基で置換された炭素−炭素二重結合を有するフッ素化合物の例）０．２６質量部をテトロヒドロフラン５６０質量部及びトルエン２４０質量部に十分に溶解混合した。その後、４フッ化エチレン樹脂粒子（商品名：ルブロンＬ２、ダイキン工業（株）製）２０質量部を加えて混合した。さらに、高圧ホモジナイザーにて分散し、電荷輸送層形成用塗布液を作製した。得られた塗布液を電荷発生層上に浸漬塗布して乾燥し、膜厚２６μｍの電荷輸送層を形成し、目的の電子写真感光体（以下、「感光体Ｂ１」という。）を得た。
同様な作業により合計１０本の感光体を作製した。
【０３２６】
【化４４】
2009237165.tif 000046
【０３２７】
［実施例Ｂ２］
実施例Ｂ１と同様に電荷発生層まで作製した。ついで、実施例Ｂ１のフタージェントＫＢ−Ｆ２Ｍ  ０．２６質量部の代わりにフタージェントＦＴＸ−２０７Ｓ（構造式（１）又は（２）を有する構造式（４）で示されるフッ素化合物の例）  ０．２６質量部を用いた他は実施例Ｂ１と同様にして電荷輸送層を形成し、目的の電子写真感光体（以下、「感光体Ｂ２」という。）を得た。
同様な作業により合計１０本の感光体を作製した。
【０３２８】
［実施例Ｂ３］
実施例Ｂ１と同様に電荷発生層まで作製した。ついで、実施例Ｂ１のフタージェントＫＢ−Ｆ２Ｍ  ０．２６質量部の代わりにフタージェント２１２Ｄ（構造式（１）又は（２）を有する構造式（５）で示されるフッ素化合物の例）  ０．３３質量部を用いた他は実施例Ｂ１と同様にして電荷輸送層を形成し、目的の電子写真感光体（以下、「感光体Ｂ３」という。）を得た。
同様な作業により合計１０本の感光体を作製した。
【０３２９】
［実施例Ｂ４］
実施例Ｂ１と同様に電荷発生層まで作製した。ついで、実施例Ｂ１のフタージェントＫＢ−Ｆ２Ｍ  ０．２６質量部の代わりにフタージェント２１２Ｄ（構造式（１）又は（２）を有する構造式（５）で示されるフッ素化合物の例）  ０．２６質量部を用いた他は実施例Ｂ１と同様にして電荷輸送層を形成し、目的の電子写真感光体（以下、「感光体Ｂ４」という。）を得た。
同様な作業により合計１０本の感光体を作製した。
【０３３０】
［実施例Ｂ５］
実施例Ｂ１と同様に電荷発生層まで作製した。ついで、実施例Ｂ１のフタージェントＫＢ−Ｆ２Ｍ  ０．２６質量部の代わりにフタージェント２２２Ｆ（構造式（１）又は（２）を有する構造式（５）で示されるフッ素化合物の例）  ０．１９質量部を用いた他は実施例Ｂ１と同様にして電荷輸送層を形成し、目的の電子写真感光体（以下、「感光体Ｂ５」という。）を得た。
同様な作業により合計１０本の感光体を作製した。
【０３３１】
［比較例Ｂ１］
実施例Ｂ１と同様に電荷発生層まで作製した。ついで、実施例Ｂ１のフタージェントＫＢ−Ｆ２Ｍ  ０．２６質量部の代わりにパーフルオロオクタンスルホン酸０．２６質量部を用いた他は実施例Ｂ１と同様にして電荷輸送層を形成し、目的の電子写真感光体（以下、「感光体Ｂ１」という。）を得た。
同様な作業により合計１０本の感光体を作製した。
【０３３２】
［評価］
作製した各感光体の最表面層の塗布性について以下のようにして評価した。
各実施例で作製した１０本の感光体について画像形成装置を作製し、ハーフトーン再現性を常温常湿（２０℃４５％ＲＨ）の環境下で画像形成テスト（画像濃度５％、マゼンタ１００％）を実施しハーフトーンのムラが見られる確率を検査した。なお、本テスト条件においては、各カートリッジのプロセスは通常通り行われるが、マゼンタ以外のカートリッジのトナーは使用（供給）されない。
【０３３３】
次に、各感光体を用いた各画像形成装置の中で上記テストにおいて最もハーフトーンのムラが少なかった各画像形成装置について、２８℃、８５％ＲＨの高温高湿環境下で、初期帯電電位（ＶＨ）を−７２０（Ｖ）、露光後電位（ＶＬ）を−３５０（Ｖ）となるように帯電と露光を調整し、Ａ４サイズの用紙を用い８０００枚プリント試験を行い、その後のＶＨ、ＶＬ、除電後残留電位（ＶＲＰ）、及び画質を評価した。評価結果を表２に示す。なお、画質の判定基準は下記の通りである。
【０３３４】
−画質評価基準−
Ａ：良好。
Ｂ：若干濃度低下が見られる。
Ｃ：画質上問題となる濃度低下が見られる。
【０３３５】
また、加えて、上記実施例Ａと同様の評価を行った。結果を表３に示す。
【０３３６】
【表２】
2009237165.tif 000047
【０３３７】
【表３】
2009237165.tif 000048
【０３３８】
上記結果から、本実施例では、比較例に比べ、残留電位の上昇が抑制され、画質欠陥が抑制されることがわかる。
また、本実施例では、比較例に比べ、クリーニング性、細線再現性、ハーフトーン再現性、異音、ブレードかけ、感光体最表面の傷・付着物、最表面層の塗布性に優れることがわかる。
【図面の簡単な説明】
【０３３９】
【図１】実施形態に係る電子写真感光体を示す模式断面図である。
【図２】他の実施形態に係る電子写真感光体を示す模式断面図である。
【図３】他の実施形態に係る電子写真感光体を示す模式断面図である。
【図４】他の実施形態に係る電子写真感光体を示す模式断面図である。
【図５】他の実施形態に係る電子写真感光体を示す模式断面図である。
【図６】実施形態に係る画像形成装置を示す模式図である。
【図７】他の実施形態に係る画像形成装置を示す模式図である。
【図８】他の実施形態に係る画像形成装置を示す模式図である。
【図９】他の実施形態に係る画像形成装置を示す模式図である。
【符号の説明】
【０３４０】
１…電子写真感光体
２…導電性支持体
３…感光層
４…下引層
５…電荷発生層
６…電荷輸送層
７…保護層
８…単層型感光層
２０…プロセスカートリッジ
１００，１１０，１２０，１３０…画像形成装置
【図１】
2009237165.tif 000051
【図２】
2009237165.tif 000052
【図３】
2009237165.tif 000053
【図４】
2009237165.tif 000054
【図５】
2009237165.tif 000055
【図６】
2009237165.tif 000056
【図７】
2009237165.tif 000057
【図８】
2009237165.tif 000058
【図９】
2009237165.tif 000059